(57)【要約】【課題】光記録ディスクのレーザ光の入射面に、指紋が付着した場合にも、トラッキング制御特性が低下することがなく、データを記録し、再生することができる光記録ディスクを提供する。【解決手段】基板２と、基板上に形成された記録層５と、記録層上に形成された光透過層７と、光透過層上に形成されたハードコート層８と、ハードコート層８上に形成された潤滑剤層９とを備えた光記録ディスク１であって、温度８０℃、相対湿度８５％の環境下に、５０時間にわたり、保存した後に、エタノールを含ませた自己接着型の長繊維不織布で、１０往復にわたって、レーザ光が入射する光入射面を構成する潤滑剤層９の表面を擦り、この後に、潤滑剤層９の表面に、トリオレインを滴下したときに、潤滑剤層９の表面に対するトリオレインの接触角が３８°以上になるような表面特性を有していることを特徴とする光記録ディスク。【選択図】      図２
2005011443.tif 000002
【特許請求の範囲】
【請求項１】
少なくとも、基板と、前記基板上に形成された少なくとも一層の記録層と、前記記録層上に形成された光透過層とを備えた光記録ディスクであって、温度８０℃、相対湿度８５％の環境下に、５０時間にわたって、保存した後に、セルロースを主成分として含む自己接着型の長繊維不織布に、エタノールを含ませ、前記エタノールを含ませた前記自己接着型の長繊維不織布を、レーザー光が入射する光入射面に、荷重４．９Ｎ±１．０Ｎ／ｃｍ２の圧力で押圧し、前記自己接着型の長繊維不織布と、前記光入射面とを１０往復にわたって、相対的に移動させて、前記自己接着型の長繊維不織布で、前記光入射面を擦り、この後に、レーザ光が入射する光入射面に対するトリオレインの接触角が３８°以上になるような表面特性を有していることを特徴とする光記録ディスク。
【請求項２】
前記光透過層上に形成されたハードコート層と、前記ハードコート層上に形成された潤滑剤層とを備え、前記潤滑剤層の表面によって、前記光入射面が構成されたことを特徴とする請求項１に記載の光記録ディスク。
【請求項３】
前記潤滑剤層が、活性エネルギー線硬化性のシリコーン系化合物および／またはフッ素系化合物を主成分として、含んでいることを特徴とする請求項２に記載の光記録ディスク。
【請求項４】
前記光透過層上に形成されたハードコート層を備え、前記ハードコート層が潤滑剤を含有し、前記ハードコート層の表面によって、前記光入射面が構成されたことを特徴とする請求項１に記載の光記録ディスク。
【請求項５】
前記ハードコート層が、活性エネルギー線硬化性のシリコーン系化合物および／またはフッ素系化合物を含んでいることを特徴とする請求項４に記載の光記録ディスク。
【請求項６】
前記光透過層と前記ハードコート層の総厚が、７０ないし１５０μｍであることを特徴とする請求項２ないし５のいずれか１項に記載の光記録ディスク。
【請求項７】
前記光透過層上に形成された潤滑剤層とを備え、前記潤滑剤層の表面によって、前記光入射面が構成されたことを特徴とする請求項１ないし４のいずれか１項に記載の光記録ディスク。
【請求項８】
前記潤滑剤層が、活性エネルギー線硬化性のシリコーン系化合物および／またはフッ素系化合物を主成分として、含んでいることを特徴とする請求項７に記載の光記録ディスク。
【請求項９】
前記光透過層が潤滑剤を含有し、前記ハードコート層の表面によって、前記光入射面が構成されたことを特徴とする請求項１ないし４のいずれか１項に記載の光記録ディスク。
【請求項１０】
前記光透過層が、活性エネルギー線硬化性のシリコーン系化合物および／またはフッ素系化合物を含んでいることを特徴とする請求項９に記載の光記録ディスク。
【請求項１１】
前記記録層が、青色レーザ光を用いて、データの記録および再生が可能に構成されたことを特徴とする請求項１ないし１０のいずれか１項に記載の光記録ディスク。
【発明の詳細な説明】
【０００１】
【発明の属する技術分野】
本発明は、光記録ディスクに関するものであり、さらに詳細には、光記録ディスクのレーザ光の入射面に、指紋が付着した場合にも、トラッキング制御特性が低下することがなく、データを記録し、再生することができる光記録ディスクに関するものである。
【０００２】
【従来の技術】
従来より、デジタルデータを記録するための記録媒体として、ＣＤやＤＶＤに代表される光記録ディスクが広く利用されているが、近年においては、より大容量で、かつ、高いデータ転送レートを有する次世代型の光記録ディスクの開発が盛んに行われている。
【０００３】
大容量で、かつ、高いデータ転送レートを有する次世代型の光記録ディスクを開発するためには、必然的に、データの記録・再生に用いるレーザ光のビームスポット径を非常に小さく絞ることが要求される。
【０００４】
レーザ光のビームスポット径を小さく絞るためには、レーザ光を集束するための対物レンズの開口数（ＮＡ）を大きくするとともに、レーザ光の波長λを短くすることが必要であり、開口数（ＮＡ）が０．８５の対物レンズを用い、４０５ｎｍの波長λを有するレーザ光を集束させて、次世代型の光記録ディスクに、データを記録し、光記録ディスクから、データを再生することが提案されている。
【０００５】
しかしながら、レーザ光を集束するための対物レンズの開口数（ＮＡ）を高くすると、次式（１）で示されるように、光記録媒体に対するレーザ光の光軸の傾きに許される角度誤差、すなわち、チルトマージンＴが非常に狭くなるという問題が生じる。
【０００６】
【数１】
2005011443.tif 000003
式（１）において、λは、記録・再生に用いるレーザ光の波長であり、ｄは、レーザ光が透過する光透過層の厚さである。
【０００７】
式（１）から明らかなように、チルトマージンＴは、対物レンズのＮＡが高いほど、小さくなり、光透過層の厚さｄが薄いほど、大きくなる。したがって、チルトマージンＴが小さくなることを防止するためには、光透過層の厚さｄを小さくすることが効果的である。
【０００８】
そこで、次世代型の光記録ディスクにおいては、チルトマージンを広くするために、光透過層の厚さを１００μｍ程度まで薄くすることが提案されている。
【０００９】
しかしながら、レーザ光が透過する光透過層の厚さを１００μｍ程度にまで薄くすると、光透過層の表面におけるレーザ光のビームスポットの面積が小さくなるため、光透過層のレーザ光の入射面に、ゴミや指紋が付着した場合や、傷がついた場合には、データの読み取り時に、エラーが生じやすいという問題がある。
【００１０】
そこで、光透過層を介して、レーザ光を照射するように構成され、家庭における利用を想定している次世代型の光記録ディスクを、カートリッジに収容して、使用することが提案されている。
【００１１】
【発明が解決しようとする課題】
しかしながら、ＣＤやＤＶＤは、カートリッジに収容することなく、いわゆるベア・ディスクとして使用されているにもかかわらず、次世代型の光記録ディスクだけが、カートリッジに収容しなければ使用できないということは、ユーザーにとって、きわめて不便であるし、また、次世代型の光記録ディスクがカートリッジに収容されることが必要不可欠であるとすると、次世代型の光記録ディスクのコストが高くなるという問題も生じる。
【００１２】
そこで、光透過層の表面に、硬いハードコート層が形成され、ベア・ディスクの形で使用することができる次世代型の光記録ディスクが提案されている。
【００１３】
このように、光透過層の表面に、硬いハードコート層が形成された光記録ディスクは、カートリッジに収容する必要がなく、ＣＤやＤＶＤと同様に使用することができるという大きな利点を有している。
【００１４】
しかしながら、その一方で、光透過層の表面に、硬いハードコート層が形成された光記録ディスクは、ベア・ディスクの形で、使用されることが前提とされているため、ユーザーが光記録ディスクに直接触れやすく、ハードコート層の表面に、指紋が付着しやすく、ハードコート層の表面に、指紋が付着した場合には、ハードコート層を介して、レーザ光が照射されるため、付着した指紋によって、光記録ディスクの表面に形成されたトラックの読み取りが妨げられ、光記録ディスクに、データを記録し、光記録ディスクから、データを再生することができなくなるおそれがある。すなわち、光記録ディスクに、データを記録し、光記録ディスクから、データを再生するにあたっては、まず、光記録ディスクに刻まれたトラックに、レーザ光を照射することによって得られるトラッキングエラー信号に基づき、レーザ光を発するピックアップの位置を制御して、レーザ光がトラックに正確に追従するように、トラッキング制御が実行されるのが一般であるが、光入射面であるハードコート層の表面に、指紋が多量に付着したときには、ハードコート層の表面に付着した指紋が、トラッキング制御に悪影響を及ぼして、トラックへのレーザ光の追従性が悪化し、その結果、光記録ディスクに、データを記録し、光記録ディスクから、データを再生することができなくなるという問題が生ずる。
【００１５】
したがって、本発明は、光記録ディスクのレーザ光の入射面に、指紋が付着した場合にも、トラッキング制御特性が低下することがなく、データを記録し、再生することができる光記録ディスクを提供することを目的とするものである。
【００１６】
【課題を解決するための手段】
本発明のかかる目的は、少なくとも、基板と、前記基板上に形成された少なくとも一層の記録層と、前記記録層上に形成された光透過層とを備えた光記録ディスクであって、温度８０℃、相対湿度８５％の環境下に、５０時間にわたって、保存した後に、セルロースを主成分として含む自己接着型の長繊維不織布に、エタノールを含ませ、前記エタノールを含ませた前記自己接着型の長繊維不織布を、レーザー光が入射する光入射面に、荷重４．９Ｎ±１．０Ｎ／ｃｍ２の圧力で押圧し、前記自己接着型の長繊維不織布と、前記光入射面とを１０往復にわたって、相対的に移動させて、前記自己接着型の長繊維不織布で、前記光入射面を擦り、この後に、レーザ光が入射する光入射面に対するトリオレインの接触角が３８°以上になるような表面特性を有していることを特徴とする光記録ディスクによって達成される。
【００１７】
本発明者の研究によれば、光入射面に対するトリオレインの接触角が３８°以上である場合には、光入射面に、人の指紋等による汚れ物質が付着しても、トラッキング制御特性が実質的な悪影響を受けることがないことが見出されており、本発明によれば、レーザ光の光入射面が、温度８０℃、相対湿度８５％の環境下に、光記録ディスクを５０時間にわたり、保存した後に、エタノールを含ませた自己接着型の長繊維不織布で、レーザー光が入射する光入射面を、１０往復にわたって擦り、この後に、光入射面に対するトリオレインの接触角が３８°以上になるような表面特性を有しているから、光記録ディスクを、長期間にわたって、繰り返し、使用し、あるいは、長期間にわたって、保存した後に、光記録ディスクの光入射面に汚れ物質が付着した場合にも、光入射面に付着した汚れ物質の影響を受けることなく、光記録ディスクに、データを記録し、光記録ディスクから、データを読み出すことが可能となる。
【００１８】
本発明の好ましい実施態様においては、光記録ディスクは、前記光透過層上に形成されたハードコート層と、前記ハードコート層上に形成された潤滑剤層とを備え、前記潤滑剤層の表面によって、前記光入射面が構成されている。
【００１９】
本発明のさらに好ましい実施態様においては、前記潤滑剤層が、活性エネルギー線硬化性のシリコーン系化合物および／またはフッ素系化合物を主成分として含んでいる。
【００２０】
本発明の好ましい実施態様においては、光記録ディスクは、前記光透過層上に形成されたハードコート層を備え、前記ハードコート層が潤滑剤を含有し、前記ハードコート層の表面によって、前記光入射面が構成されている。
【００２１】
本発明のさらに好ましい実施態様においては、前記ハードコート層が、活性エネルギー線硬化性のシリコーン系化合物および／またはフッ素系化合物を含んでいる。
【００２２】
本発明の好ましい実施形態においては、光記録ディスクは、前記光透過層上に形成された潤滑剤層とを備え、前記潤滑剤層の表面によって、前記光入射面が構成されている。
【００２３】
本発明のさらに好ましい実施形態においては、前記潤滑剤層が、活性エネルギー線硬化性のシリコーン系化合物および／またはフッ素系化合物を主成分として、含んでいる。
【００２４】
本発明の好ましい実施形態においては、前記光透過層が潤滑剤を含有し、前記ハードコート層の表面によって、前記光入射面が構成されている。
【００２５】
本発明のさらに好ましい実施形態においては、前記光透過層が、活性エネルギー線硬化性のシリコーン系化合物および／またはフッ素系化合物を含んでいる。
【００２６】
本発明においては、光記録ディスクを、温度８０℃、相対湿度８５％の環境下に、５０時間にわたり、保存する保存試験が実行される。こうした保存試験は、通常の使用環境より高温、多湿な条件下で、所定時間にわたって、保存することにより、実際の使用環境での長期間の使用または保存後に相当する程度に、光記録ディスクの表面特性を劣化させるものである。
【００２７】
本発明においては、さらに、保存試験に続いて、光記録ディスクの表面が、エタノールを含ませた自己接着型の長繊維不織布で、１０往復にわたって、擦られて、擦り試験が実行される。すなわち、セルロースを主成分として含む自己接着型の長繊維不織布に、光記録ディスクの表面との接触部分を中心として、１．０ｍｌのエタノールを、スポイトで滴下し、こうしてエタノールを含ませた自己接着型の長繊維不織布を、光記録ディスクの表面に、荷重４．９Ｎ±１．０Ｎ／ｃｍ２の圧力で押圧し、自己接着型の長繊維不織布と、光記録ディスクの表面とを１０往復にわたって、相対的に移動させることにより、光記録ディスクの表面が、自己接着型の長繊維不織布で擦られる。こうした擦り試験は、光記録ディスクの表面に存在する潤滑性物質を払拭させるような操作を試験的に行うことにより、光記録ディスクの表面の潤滑性物質の接着性を確かめるためのものである。ここに、セルロースを主成分として含むとは、実質的にセルロース以外の原料を含まないことを意味し、具体的には、長繊維不織布の９５％以上がセルロースからなることをいう。
【００２８】
本発明において、保存試験および擦り試験を組み合わせて行う試験は、実際の使用環境下で、光記録ディスクが、長期間にわたって、繰り返し、使用され、あるいは、長期間にわたって、保存された場合を想定したものであり、実際の使用環境での長期間の使用または保存後における光記録ディスクの信頼性を確かめるものである。
【００２９】
本発明においては、保存試験および擦り試験が行われた光記録ディスクにつき、レーザ光の光入射面を構成する光透過層の表面、ハードコート層の表面あるいは潤滑剤層の表面に対するトリオレインの接触角が測定される。すなわち、温度２５℃、相対湿度５０％の雰囲気中で、光透過層の表面、ハードコート層の表面あるいは潤滑剤層の表面に、２．５μｌのトリオレインが滴下され、こうして、トリオレインが滴下された後に、ＪＩＳ  Ｒ３２５７：１９９９に定められた静滴法にある水をトリオレインに代え、ＪＩＳ  Ｒ３２５７：１９９９に定められた静滴法に従って、光透過層の表面、ハードコート層の表面あるいは潤滑剤層の表面に対するトリオレインの接触角が測定される。
【００３０】
本発明において、光記録ディスクは、少なくとも、基板と、前記基板上に形成された記録層と、前記記録層上に形成された光透過層を備えている。
【００３１】
本発明において、基板は、光記録ディスクに求められる機械的強度を確保するための支持体として、機能するものである。
【００３２】
本発明において、基板を形成するための材料は、光記録ディスクの支持体として機能することができれば、とくに限定されるものではなく、基板は、たとえば、ガラス、セラミックス、樹脂などによって、形成することができる。これらのうち、成形の容易性の観点から、樹脂が好ましく使用される。このような樹脂としては、ポリカーボネート樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂などが挙げられる。これらの中でも、加工性、光学特性などの点から、ポリカーボネート樹脂が、とくに好ましく、使用される。
【００３３】
本発明においては、レーザ光は、基板とは反対側に位置する光入射面を介して、照射されるから、基板が、光透過性を有していることは必要でない。
【００３４】
本発明において、好ましくは、基板の表面には、交互に、グルーブおよびランドが形成されている。基板の表面に形成されたグルーブおよび／またはランドは、データを記録する場合およびデータを再生する場合において、レーザ光のガイドトラックとして、機能する。
【００３５】
グルーブの深さは、とくに限定されるものではないが、λ／（８ｎ）ないしλ／（４ｎ）（λは、レーザ光の波長であり、ｎは、後述する光透過層の屈折率である。）に設定することが好ましく、グルーブのピッチは、とくに限定されるものではないが、０．２μｍないし０．４μｍに設定することが好ましい。
【００３６】
本発明において、光記録ディスクは、少なくとも一層の記録層を備え、光記録ディスクが、書き換え型光記録媒体として構成される場合には、少なくとも一層の記録層は、相変化材料によって形成された相変化膜と、相変化膜の両側に設けられた第一の誘電体層および第二の誘電体層を含んでいる。
【００３７】
相変化膜を形成する相変化材料は、レーザ光の照射を受けると、結晶状態とアモルファス状態との間で、可逆的に変化し、異なる光学特性を示す性質を有している。本発明において使用可能な相変化材料としては、たとえば、Ｇｅ−Ｓｂ−Ｔｅ、Ｉｎ−Ｓｂ−Ｔｅ、Ｓｎ−Ｓｅ−Ｔｅ、Ｇｅ−Ｔｅ−Ｓｎ、Ｉｎ−Ｓｅ−Ｔｌ、Ｉｎ−Ｓｂ−Ｔｅなどが挙げられる。これらの材料に、Ｃｏ、Ｐｔ、Ｐｄ、Ａｕ、Ａｇ、Ｉｒ、Ｎｂ、Ｔａ、Ｖ、Ｗ、Ｔｉ、Ｃｒ、Ｚｒ、ＢｉおよびＩｎよりなる群から選ばれる少なくとも一種の金属を微量に添加してもよく、また、窒素などの還元性ガスを微量に添加してもよい。
【００３８】
相変化膜の厚さは、とくに限定されるものではなく、通常、３ないし５０ｎｍ程度である。
【００３９】
第一の誘電体層および第二の誘電体層は、相変化膜を機械的、化学的に保護するとともに、光学特性を調整する機能を有している。
【００４０】
第一の誘電体層および第二の誘電体層は、それぞれ、単層によって構成されていても、複数層によって構成されていてもよい。
【００４１】
第一の誘電体層および第二の誘電体層は、それぞれ、Ｓｉ、Ｚｎ、Ａｌ、Ｔａ、Ｔｉ、Ｃｏ、Ｚｒ、Ｐｂ、Ａｇ、Ｚｎ、Ｓｎ、Ｃａ、Ｃｅ、Ｖ、Ｃｕ、Ｆｅ、Ｍｇよりなる群から選ばれる少なくとも一種の金属を含む酸化物、窒化物、硫化物、フッ化物、あるいは、これらの複合物から形成されることが好ましい。
【００４２】
光記録ディスクが、追記型光記録媒体として構成される場合には、光記録ディスクは、有機色素を含む単層の記録層または無機化合物を含む単一の記録層もしくは二以上の記録層を備えている。
【００４３】
本発明において、光記録ディスクが、有機色素を含む単層の記録層を備えている場合には、有機色素としては、シアニン系色素、フタロシアニン系色素、アゾ色素、ポルフィリン系色素などを使用することができる。
【００４４】
シアニン系色素としては、次の一般式で表わされるモノメチンシアニン系色素のうち、３７０ないし４２５ｎｍの波長の範囲に屈折率ｎ（複素屈折率の実部）の極小値ｎｍｉｎを有し、記録時のレーザー光および再生時のレーザー光の波長における屈折率ｎが１．２以下であり、かつ、３９０ないし４２０ｎｍの波長の記録時のレーザー光を吸収して、溶融または分解し、屈折率変化を生じる性質を有している色素が好ましい。
【００４５】
【化１】
2005011443.tif 000004
一般式（１）において、ＱおよびＱ’は、含窒素複素環を形成する原子群を表わし、含窒素複素環は縮合環であってもよく、置換基を有していてもよい。ＱおよびＱ’は、同一でも異なっていてもよい。
【００４６】
Ｒ１およびＲ１’は、アルキル基を表わし、アルキル基は置換基を有していてもよい。Ｒ１およびＲ１’は同一でも異なっていてもよい。Ｒ１およびＲ１’として用いられるアルキル基としては、炭素数１ないし６のアルキル基が挙げられ、炭素数１ないし４のアルキル基、すなわち、メチル基、エチル基、プロピル基およびブチル基が好ましい。
【００４７】
Ｘ−は陰イオンを表わし、ｍは０または１である。Ｘ−として用いられる陰イオンとしては、Ｃｌ−、Ｂｒ−、Ｉ−などのハロゲンイオン、ＣｌＯ４−、ＢＦ４−、ＰＦ６−、ＳｂＦ６−、ＳＣＮ−などが挙げられる。
【００４８】
具体的には、以下の構造式で示されるモノメチンシアニン系色素が、好ましく使用される。
【００４９】
【化２】
2005011443.tif 000005
本発明において、記録層が、モノメチンシアニン系色素を含んでいる場合には、記録層は、さらに、放射線硬化性樹脂を含んでいる。
【００５０】
記録層に含まれる放射線硬化性樹脂としては、光学的に透明で、使用されるレーザー光波長領域である３９０ないし４２０ｎｍでの光学吸収や反射が少なく、複屈折が小さい樹脂が選ばれ、紫外線硬化型樹脂、電子線硬化型樹脂、熱硬化型樹脂などが用いられ、紫外線硬化性樹脂および電子線硬化性樹脂が、とくに好ましく使用される。
【００５１】
本発明において、記録層は、次の一般式で表わされるポルフィリン系色素を含んでいてもよい。
【００５２】
【化３】
2005011443.tif 000006
ポルフィリン系色素は、３７０ないし４２５ｎｍの範囲に屈折率ｎ（複素屈折率の実部）の極小値ｎｍｉｎを有し、３９０ないし４２０ｎｍの波長のレーザー光の波長における屈折率ｎが１．２以下であり、かつ、３９０ないし４２０ｎｍの波長の記録時のレーザー光を吸収して、溶融または分解し、屈折率変化を生じる性質を有していることが好ましい。
【００５３】
本発明において、好ましくは、ポルフィリン系色素の一般式（１）中のＲが、
【００５４】
【化４】
2005011443.tif 000007
【００５５】
【化５】
2005011443.tif 000008
【００５６】
【化６】
2005011443.tif 000009
または、
【００５７】
【化７】
2005011443.tif 000010
から選ばれる。
【００５８】
本発明において、光記録ディスクが、無機化合物を含む単層の記録層を備えている場合には、記録層が、Ａｌ、Ｓｉ、Ｇｅ、Ｃ、Ｓｎ、Ａｕ、Ｚｎ、Ｃｕ、Ｂ、Ｍｇ、Ｔｉ、Ｍｎ、Ｆｅ、Ｇａ、Ｚｒ、ＡｇおよびＰｔよりなる群から選ばれる少なくとも一種の元素を主成分として含んでいることが好ましい。
【００５９】
本発明において、光記録ディスクが、無機化合物を含む二以上の記録層を備えている場合には、光記録ディスクが、第一の記録層および第二の記録層を備え、第一の記録層が、Ｓｉ、Ｇｅ、Ｓｎ、Ｍｇ、Ｉｎ、Ｚｎ、ＢｉおよびＡｌよりなる群から選ばれる元素を主成分として含み、第二の記録層が、Ｃｕを主成分として含んでいることが好ましく、第二の記録層は、第一の記録層に近傍に、好ましくは、第一の記録層に接触して、設けられる。
【００６０】
光記録ディスクが、Ｓｉ、Ｇｅ、Ｓｎ、Ｍｇ、Ｉｎ、Ｚｎ、ＢｉおよびＡｌよりなる群から選ばれる元素を主成分として含む第一の記録層と、Ｃｕを主成分として含み、第一の記録層の近傍に設けられた第二の記録層を備えている場合には、データを記録する際に、レーザ光によって、第一の記録層に主成分として含まれている元素と、第二の記録層に主成分として含まれている元素とが混合した領域が形成され、反射率を大きく変化させることが可能になり、第一の記録層に主成分として含まれている元素と、第二の記録層に主成分として含まれている元素とが混合した領域の反射率と、それ以外の領域の反射率の大きな差を利用することにより、情報を良好な感度で記録することができ、良好な感度で記録された初期の記録情報を、長期にわたって、保存することが可能になる。
【００６１】
本発明において、さらに好ましくは、第一の記録層が、Ｇｅ、Ｓｉ、Ｍｇ、ＡｌおよびＳｎよりなる群から選ばれる元素を主成分として含んでいる。
【００６２】
本発明において、好ましくは、第二の記録層に、Ａｌ、Ｓｉ、Ｚｎ、Ｍｇ、Ａｕ、Ｓｎ、Ｇｅ、Ａｇ、Ｐ、Ｃｒ、ＦｅおよびＴｉよりなる群から選ばれる少なくとも一種の元素が添加されている。
【００６３】
本発明において、さらに好ましくは、第二の記録層に、Ａｌ、Ｚｎ、ＳｎおよびＡｕよりなる群から選ばれる少なくとも一種の元素が添加されている。
【００６４】
本発明において、記録層が、ポルフィリン系色素を含んでいる場合には、記録層の表面に、誘電体層が形成されることが好ましい。
【００６５】
誘電体層は、記録層を機械的、化学的に保護する機能を有するとともに、記録層の光学特性を調整する干渉層としての機能を有している。誘電体層は、単層によって構成されていても、複数層によって構成されていてもよい。
【００６６】
本発明において、誘電体層は、Ｓｉ、Ｚｎ、Ａｌ、Ｔａ、Ｔｉ、Ｃｏ、Ｚｒ、Ｐｂ、Ａｇ、Ｚｎ、Ｓｎ、Ｃａ、Ｃｅ、Ｖ、Ｃｕ、Ｆｅ、Ｍｇよりなる群から選ばれる少なくとも１種の金属を含む酸化物、窒化物、硫化物、フッ化物、あるいは、これらの複合物によって形成することができ、ＺｎＳ−ＳｉＯ２  、ＡｌＮ、Ｔａ２  Ｏ３  、ＣｅＯ２−Ａｌ２Ｏ３などが、誘電体層を形成するために好ましく用いられる。
【００６７】
本発明において、光記録ディスクは、記録層上に形成された光透過層を備えている。
【００６８】
光透過層は、その内部を、記録用および／または再生用のレーザ光が透過する層である。
【００６９】
光透過層を形成するための材料としては、光学的に透明で、使用されるレーザ光の波長領域である３９０ないし４２０ｎｍでの光学吸収や反射が少なく、複屈折が小さいことが要求され、スピンコーティング法などによって、光透過層が形成される場合には、紫外線硬化型樹脂、電子線硬化型樹脂、熱硬化型樹脂などが、光透過層を形成するために用いられ、紫外線硬化型樹脂、電子線硬化型樹脂などの活性エネルギー線硬化型樹脂が、とくに好ましく、使用される。
【００７０】
光透過層を形成するために用いられる紫外線硬化性化合物および電子線硬化性化合物ならびにそれらの重合用組成物の具体例としては、アクリル酸やメタクリル酸のエステル化合物、エポキシアクリレート、ウレタンアクリレートなどのアクリル系二重結合、ジアリルフタレートのようなアリル系二重結合、マレイン酸誘導体等の不飽和二重結合などの紫外線照射または電子線照射によって架橋あるいは重合する基を分子中に含有または導入したモノマー、オリゴマーおよびポリマーなどを挙げることができる。これらは、多官能化合物、とくに３官能以上の化合物であることが好ましく、１種のみ用いても、２種以上を併用してもよい。単官能化合物を含んでいてもよい。
【００７１】
紫外線硬化性モノマーとしては、分子量２０００未満の化合物が、オリゴマーとしては、分子量２０００ないし１００００のものが好適である。これらの例としては、スチレン、エチルアクリレート、エチレングリコールジアクリレート、エチレングリコールジメタクリレート、ジエチレングリコールジアクリレート、ジエチレングリコールメタクリレート、１，６−ヘキサングリコールジアクリレート、１，６−ヘキサングリコールジメタクリレートなども挙げられるが、とくに好ましいものとしては、ペンタエリスリトールテトラ（メタ）  アクリレート、ペンタエリスリトール（メタ）  アクリレート、トリメチロールプロパントリ（メタ）  アクリレート、トリメチロールプロパンジ（メタ）  アクリレート、フェノールエチレンオキシド付加物の（メタ）  アクリレートなどが挙げられる。この他、紫外線硬化性オリゴマーとしては、オリゴエステルアクリレートやウレタンエラストマーのアクリル変性体などが挙げられる。
【００７２】
紫外線硬化性材料としては、さらに、エポキシ樹脂および光カチオン重合触媒を含有する組成物も、好ましく使用される。エポキシ樹脂としては、脂環式エポキシ樹脂が好ましく、とくに、分子内に、２個以上のエポキシ基を有するものが好ましい。脂環式エポキシ樹脂としては、３，４−エポキシシクロヘキシルメチル−３，４−エポキシシクロヘキサンカルボキシレート、ビス−（３，４−エポキシシクロヘキシルメチル）アジペート、ビス−（３，４−エポキシシクロヘキシル）アジペート、２−（３，４−エポキシシクロヘキシル−５，５−スピロ−３，４−エポキシ）シクロヘキサン−メタ−ジオキサン、ビス（２，３−エポキシシクロペンチル）エーテル、ビニルシクロヘキセンジオキシドなどの１種以上が好ましい。脂環式エポキシ樹脂のエポキシ当量はとくに限定されるものではないが、良好な硬化性が得られることから、６０ないし３００ｇ／ｍｏｌ、とくに１００ないし２００ｇ／ｍｏｌであることが好ましい。
【００７３】
光カチオン重合触媒は、公知のいずれのものを用いてもよく、とくに限定されるものではない。たとえば、光カチオン重合触媒として、１種以上の金属フルオロホウ酸塩および三フッ化ホウ素の錯体、ビス（ペルフルオロアルキルスルホニル）メタン金属塩、アリールジアゾニウム化合物、６Ａ族元素の芳香族オニウム塩、５Ａ族元素の芳香族オニウム塩、３Ａ族ないし５Ａ族元素のジカルボニルキレート、チオピリリウム塩、ＭＦ６  アニオン（ただし、Ｍは、Ｐ、ＡｓまたはＳｂ）を有する６Ａ族元素、トリアリールスルホニウム錯塩、芳香族イオドニウム錯塩、芳香族スルホニウム錯塩などを用いることができ、とくに、ポリアリールスルホニウム錯塩、ハロゲン含有錯イオンの芳香族スルホニウム塩またはイオドニウム塩、３Ａ族元素、５Ａ族元素および６Ａ族元素の芳香族オニウム塩の１種以上を用いることが好ましい。
【００７４】
光透過層を形成するために用いられる活性エネルギー線硬化型樹脂としては、２５℃において、１，０００ないし１０，０００センチポイズの粘度を有するものが好ましい。
【００７５】
本発明において、光透過層は、活性エネルギー線硬化型樹脂をスピンコーティング法によって塗布し、その後、紫外線などの活性エネルギー線を照射して、硬化させて、形成することが好ましい。
【００７６】
本発明において、光学的に透明で、使用されるレーザ光の波長領域である３９０ないし４２０ｎｍでの光学吸収や反射が少なく、複屈折が小さい樹脂によって形成された所望の厚さのシートを、接着剤を用いて、接着することによって、光透過層を形成することもできる。
【００７７】
光透過層を形成するためのシートに用いられる樹脂としては、たとえば、ポリカーボネート、アモルファスポリオレフィン、ポリエステルなどを挙げることができる。樹脂のシートの貼付前に、樹脂の熱変形温度に対して、−２０ないし＋８０℃の範囲で、シートの成膜時の残留応力を取り除く目的で、シート状の樹脂に、アニール処理（熱緩和処理）を施すこともできる。シート状の樹脂に、アニール処理を施さなかった場合には、光記録ディスクの保存時に、シートの残留応力の影響で、光記録ディスクが変形するおそれがある。アニール処理を施すための加熱手段は、ヒーター、ホットプレート、ホットローラ、ベーク炉、電磁誘導加熱などの公知の加熱手段の中から、工程条件などを元に、適宜選択することができる。
【００７８】
樹脂のシートを貼付するために使用される接着剤は、感圧性粘着剤や紫外線硬化型樹脂などから選択することができる。たとえば、光透過層の材料として上述した活性エネルギー線硬化型樹脂は、樹脂のシートを貼付するための接着剤として好適である。
【００７９】
樹脂のシートを貼付して、光透過層を形成する場合には、接着剤として、活性エネルギー線硬化型樹脂をスピンコーティング法によって塗布し、未硬化の活性エネルギー線硬化型樹脂層上に、樹脂のシートを載置し、その後、紫外線などの活性エネルギー線を照射して、活性エネルギー線硬化型樹脂層を硬化することによって、樹脂のシートを接着して、光透過層を形成するとよい。より具体的には、真空中（０．１気圧以下）において、樹脂のシートを未硬化の活性エネルギー線硬化型樹脂層上に載置し、次いで、大気圧雰囲気に戻して、紫外線を照射し、活性エネルギー線硬化型樹脂層を硬化させるとよい。
【００８０】
光透過層の膜厚は、スピンコーティング法により、光透過層を形成する場合には、１ないし１５０μｍが好ましく、シート状の樹脂を貼付して、光透過層を形成する場合には５０ないし１５０μｍが好ましい。
【００８１】
本発明において、好ましくは、光記録ディスクは、光透過層の表面に形成されたハードコート層を備えている。
【００８２】
ハードコート層は、光記録ディスクを保護し、カートリッジに収容することなく、光記録ディスクを使用可能にする機能を有している。
【００８３】
本発明において、好ましくは、ハードコート層は、活性エネルギー線硬化性樹脂と、１００ｎｍ以下の平均粒子径を有する無機微粒子を含んでいる。
【００８４】
ハードコート層を形成するために用いられる活性エネルギー線硬化性樹脂は、（メタ）アクリロイル基、ビニル基およびメルカプト基よりなる群から選ばれる少なくとも１つの活性基を有する化合物であれば、とくに限定されるものではない。活性エネルギー線硬化性樹脂は、十分な硬度を有するハードコート層を形成するために、１つの分子内に、２つ以上、好ましくは、３つ以上の重合性基を含む多官能モノマーもしくはオリゴマーを含んでいることが好ましい。
【００８５】
本発明において、ハードコート層を形成するために用いられる（メタ）アクリロイル基を有する化合物としては、たとえば、１，６−ヘキサンジオールジ（メタ）アクリレート、トリエチレングリコールジ（メタ）アクリレート、エチレンオキサイド変性ビスフェノールＡジ（メタ）アクリレート、トリメチロールプロパントリ（メタ）アクリレート、ペンタエリスリトールテトラ（メタ）アクリレート、ジトリメチロールプロパンテトラ（メタ）アクリレート、ジペンタエリスリトールヘキサ（メタ）アクリレート、ペンタエリスリトールトリ（メタ）アクリレート、３−（メタ）アクリロイルオキシグリセリンモノ（メタ）アクリレート、ウレタンアクリレート、エポキシアクリレート、エステルアクリレートなどが挙げられるが、必ずしも、これらに限定されるものではない。
【００８６】
本発明において、ハードコート層を形成するために用いられるビニル基を有する化合物としては、たとえば、エチレングリコールジビニルエーテル、ペンタエリスリトールジビニルエーテル、１，６−ヘキサンジオールジビニルエーテル、トリメチロールプロパンジビニルエーテル、エチレンオキサイド変性ヒドロキノンジビニルエーテル、エチレンオキサイド変性ビスフェノールＡジビニルエーテル、ペンタエリスリトールトリビニルエーテル、ジペンタエリスリトールヘキサビニルエーテル、ジトリメチロールプロパンポリビニルエーテルなどが挙げられるが、必ずしも、これらに限定されるものではない。
【００８７】
本発明において、ハードコート層を形成するために用いられるメルカプト基を有する化合物としては、たとえば、エチレングリコールビス（チオグリコレート）、エチレングリコールビス（３−メルカプトプロピオネート）、トリメチロールプロパントリス（チオグリコレート）、トリメチロールプロパントリス（３−メルカプトプロピオネート）、ペンタエリスリトールテトラキス（メルカプトアセテート）、ペンタエリスリトールテトラキス（チオグリコレート）、ペンタエリスリトールテトラキス（３−メルカプトプロピオネート）などが挙げられるが、必ずしも、これらに限定されるものではない。
【００８８】
本発明において、ハードコート層は、一種の活性エネルギー線硬化性樹脂のみを含んでいても、二種以上の活性エネルギー線硬化性樹脂を含んでいてもよい。
【００８９】
本発明において、ハードコート層は、透明性を確保するために、１００ｎｍ以下の平均粒子径を有する無機微粒子、好ましくは、２０ｎｍ以下の平均粒子径を有する無機微粒子を含んでいる。無機微粒子の平均粒子径は、コロイド溶液製造上の制約から、好ましくは、５ｎｍ以上である。
【００９０】
本発明において、ハードコート層を形成するために用いられる無機微粒子としては、たとえば、金属もしくは半金属の酸化物の微粒子、または、金属もしくは半金属の硫化物の微粒子が挙げられる。金属または半金属としては、たとえば、Ｓｉ、Ｔｉ、Ａｌ、Ｚｎ、Ｚｒ、Ｉｎ、Ｓｎ、Ｓｂなどが挙げられる。また、酸化物、硫化物に代えて、Ｓｅ化物、Ｔｅ化物、窒化物、炭化物を用いることもできる。具体的には、たとえば、シリカ、アルミナ、ジルコニア、チタニアなどの微粒子が挙げられ、これらの中では、シリカ微粒子が好ましい。このような無機微粒子をハードコート剤組成物に添加しておくことにより、ハードコート層の耐摩耗性をより高めることができる。
【００９１】
シリカ微粒子の中では、活性エネルギー線反応性基を有する加水分解性シラン化合物によって、表面修飾されたものが、好ましく用いられる。このような反応性シリカ微粒子は、ハードコートを硬化させる際の活性エネルギー線照射によって、架橋反応を起こし、ポリマーマトリクス中に固定される。このような反応性シリカ微粒子の例は、特開平９−１００１１１号公報などに記載されており、特開平９−１００１１１号公報に記載された反応性シリカ粒子は、本発明において好ましく用いることができる。
【００９２】
本発明において、ハードコート層の表面によって、レーザ光が入射する光入射面が構成されている場合には、ハードコート層は、その表面が、撥水性、撥油性および潤滑性の少なくとも１つを有していることが好ましく、好ましくは、活性エネルギー線硬化性のシリコーン系化合物および／またはフッ素系化合物を含んでいる。
【００９３】
シリコーン系化合物としては、シリコーン系置換基と活性エネルギー線重合性の反応性基を含む化合物が挙げられ、フッ素系化合物としては、フッ素系置換基と活性エネルギー線重合性の反応性基を含む化合物が挙げられる。
【００９４】
活性エネルギー線重合性の反応性基としては、（メタ）アクリロイル基、ビニル基およびメルカプト基などの活性エネルギー線ラジカル重合性反応性基や、環状エーテル基およびビニルエーテル基などの活性エネルギー線カチオン重合性反応性基が挙げられる。
【００９５】
シリコーン系化合物としては、シリコーン系の置換基を有する部位と、（メタ）アクリロイル基、ビニル基、メルカプト基、環状エーテル基及びビニルエーテル基の中から選択される少なくとも１つの反応性基とを有する化合物が挙げられる。たとえば、以下の一般式で示される化合物が挙げられるが、必ずしも、これらに限定されるものではない。
Ｒ−〔Ｓｉ（ＣＨ３  ）２  Ｏ〕ｎ−Ｒ
Ｒ−〔Ｓｉ（ＣＨ３  ）２  Ｏ〕ｎ−Ｓｉ（ＣＨ３  ）３  
（ＣＨ３  ）３  ＳｉＯ−〔Ｓｉ（ＣＨ３  ）２  Ｏ〕ｎ−〔Ｓｉ（ＣＨ３  ）（Ｒ）Ｏ〕ｍ−Ｓｉ（ＣＨ３  ）３  
ここに、Ｒは、（メタ）アクリロイル基、ビニル基、メルカプト基、環状エーテル基およびビニルエーテル基よりなる群から選ばれる少なくとも１つの反応性基を含む置換基であり、ｎ、ｍは重合度である。
【００９６】
フッ素系化合物としては、フッ素系（メタ）アクリレート化合物が挙げられ、具体的には、２，２，３，３，３−ペンタフルオロプロピル（メタ）アクリレート、２，２，３，３−テトラフルオロプロピル（メタ）アクリレート、２，２，２−トリフルオロエチル（メタ）アクリレート、１Ｈ，１Ｈ，５Ｈ−オクタフルオロペンチル（メタ）アクリレート、３−（パーフルオロ−５−メチルヘキシル）−２−  ヒドロキシプロピル（メタ）アクリレート、２−（パーフルオロオクチル）エチルアクリレート、３−パーフルオロオクチル−２−ヒドロキシプロピル（メタ）アクリレート、２−（パーフルオロデシル）エチル（メタ）アクリレート、２−（パーフルオロ−９−メチルオクチル）エチル（メタ）アクリレート、３−（パーフルオロ−７−メチルオクチル）エチル（メタ）アクリレート、２−（パーフルオロ−９−メチルデシル）エチル（メタ）アクリレート、１Ｈ，１Ｈ，９Ｈ−ヘキサデカフルオロノニル（メタ）アクリレートなどのフッ化アクリレートが挙げられるが、必ずしも、これらに限定されるものではない。たとえば、（メタ）アクリレート基が導入されたパーフルオロポリエーテルなどの高分子化合物、あるいは、（メタ）アクリレート基の代わりに、ビニル基またはメルカプト基を有するフッ素系化合物なども好ましく用いることができる。
【００９７】
また、フッ素系化合物としては、フッ素系置換基を有する部位と、環状エーテル基およびビニルエーテル基の中から選択される少なくとも１つの反応性基とを有する化合物が挙げられる。具体的には、３−（１Ｈ，１Ｈ−パーフルオロオクチロキシ）−１，２−エポキシプロパン、３−（１Ｈ，１Ｈ−パーフルオロノニロキシ）−１，２−エポキシプロパン、３−（１Ｈ，１Ｈ−パーフルオロデシロキシ）−１，２−エポキシプロパン、３−（１Ｈ，１Ｈ−パーフルオロウンデシロキシ）−１，２−エポキシプロパン、３−（１Ｈ，１Ｈ−パーフルオロテトラデシロキシ）−１，２−エポキシプロパン、３−（１Ｈ，１Ｈ−パーフルオロヘキサデシロキシ）−１，２−エポキシプロパン、１Ｈ，１Ｈ，６Ｈ，６Ｈ−パーフルオロ−１，６−ヘキサンジオールジグリシジルエーテル、１Ｈ，１Ｈ，８Ｈ，８Ｈ−パーフルオロ−１，８−オクタンジオールジグリシジルエーテル、１Ｈ，１Ｈ，９Ｈ，９Ｈ−パーフルオロ−１，９−ノナンジオールジグリシジルエーテル、１Ｈ，１Ｈ，１０Ｈ，１０Ｈ−パーフルオロ−１，１０−デカンジオールジグリシジルエーテル、１Ｈ，１Ｈ，１２Ｈ，１２Ｈ−パーフルオロ−１，１２−ドデカンジオールジグリシジルエーテル、アウジモント株式会社製「Ｆｏｍｂｒｉｎ  Ｚ  ＤＯＬ」（商品名：アルコール変性パーフルオロポリエーテル）のジグリシジルエーテルなどが挙げられるが、必ずしも、これらに限定されるものではない。たとえば、反応性基として、３，４−エポキシシクロヘキシル基などの脂環エポキシ基や、ビニルエーテル基を有する化合物も、好ましく用いることができる。
【００９８】
本発明において、ハードコート層の表面によって、レーザ光が入射する光入射面が構成されている場合には、ハードコート層を形成するためのハードコート剤組成物は、５重量％以上、８０重量％以下の無機微粒子と、０．０１重量％以上、１重量％以下のシリコーン系化合物および／またはフッ素系化合物と、１９重量％以上、９４．９９重量％以下の活性エネルギー線硬化性樹脂を含んでいることが好ましい。無機微粒子を８０重量％よりも多く含有させると、ハードコート層の膜強度が弱くなりやすく、その一方で、無機微粒子が５重量％未満では、ハードコート層の耐摩耗性向上効果が十分でなくなる。シリコーン系化合物および／またはフッ素系化合物を１重量％よりも多く含有させると、ハードコート層の表面の潤滑性は向上するが、ハードコート層の硬さが低下しやすく、その一方で、シリコーン系化合物および／またはフッ素系化合物が０．０１重量未満では、潤滑性向上効果が十分でなくなる。より好ましくは、ハードコート剤組成物は、１０重量％以上、６０重量％以下の無機微粒子と、０．０１重量％以上、１重量％以下のシリコーン系化合物および／またはフッ素系化合物と、３９重量％以上、８９．９９重量％以下の活性エネルギー線硬化性樹脂を含んでいる。とくに、ハードコート層に、０．０２５重量％以上、０．３重量％以下のシリコーン系化合物および／またはフッ素系化合物が含まれていることが好ましく、０．１５重量％以上、０．２５重量％以下のシリコーン系化合物および／またはフッ素系化合物が含まれていることが最も好ましい。
【００９９】
ハードコート層を形成するためのハードコート剤組成物は、公知の光重合開始剤を含んでもよい。光重合開始剤は、活性エネルギー線として、電子線を用いる場合には、とくに必要はないが、紫外線を用いる場合には、必要となる。光重合開始剤は、アセトフェノン系、ベンゾイン系、ベンゾフェノン系、チオキサントン系などの公知のものから選択することができる。光重合開始剤の含有量は、たとえば、無機微粒子、シリコーン系化合物および／またはフッ素系化合物ならびに活性エネルギー線硬化性樹脂の総重量に対して、０．５ないし５重量％程度である。
【０１００】
また、ハードコート層を形成するためのハードコート剤組成物は、さらに、必要に応じて、非重合性の希釈溶剤、有機フィラー、重合禁止剤、酸化防止剤、紫外線吸収剤、光安定剤、消泡剤、レベリング剤、顔料、ケイ素化合物などを含んでいてもよい。
【０１０１】
本発明において、ハードコート層は、光透過層の表面上に、ハードコート剤組成物を塗布して、塗膜を形成し、塗膜に、活性エネルギー線を照射して、ハードコート剤組成物層を硬化させ、形成することができる。ハードコート剤組成物の塗布方法は、とくに限定されるものではなく、スピンコーティング法、ディップコーティング法、グラビアコーティング法などを用いることができるが、スピンコーティング法が好ましく使用される。
【０１０２】
本発明において、光透過性のシートを、接着剤を用いて、接着することによって、光透過層が形成される場合には、長尺状の光透過性のシートの表面に、あらかじめ、ハードコート剤組成物を塗布して、ハードコート層を形成しておき、ハードコート層が形成されたシートをディスク形状に打ち抜き、接着剤を用いて、貼付して、光透過層を形成してもよい。
【０１０３】
ハードコート剤組成物が非反応性希釈有機溶剤を含んでいる場合には、ハードコート剤組成物を塗布して、塗膜を形成した後に、加熱して、非反応性有機溶剤を除去し、次いで、活性エネルギー線を照射して、塗膜を硬化させ、ハードコート層を形成することが好ましい。希釈有機溶剤を用いて、ハードコート剤組成物を塗布し、加熱によって、有機溶剤を除去する場合には、反応性シリコーンが未硬化の塗膜の表面近傍に、より多く集まりやすくなり、硬化後のハードコート層の表面近傍に、より多くシリコーンが存在するから、より大きな潤滑性向上効果が得ることができる。未硬化の塗膜は、たとえば、温度４０℃以上、１００℃以下で加熱することが好ましい。
【０１０４】
非反応性希釈有機溶剤は、とくに限定されるものではないが、プロピレングリコールモノメチルエーテルアセテート、プロピレングリコールモノメチルエーテル、エチレングリコールモノメチルエーテル、酢酸ブチル、メチルエチルケトン、メチルイソブチルケトン、イソプロピルアルコールなどが用いられる。
【０１０５】
活性エネルギー線としては、紫外線、電子線、可視光などの活性エネルギー線の中から適切なものを選択することができるが、紫外線または電子線を用いることが好ましい。
【０１０６】
本発明において、ハードコート層  の膜厚は、０．５ないし５μｍであることが好ましい。
【０１０７】
本発明において、光透過層とハードコート層の総厚が、７０μｍないし１５０μｍであることが好ましい。光透過層とハードコート層の総厚が７０μｍ未満であるときは、光記録ディスクの表面に付着したゴミなどによって、データの読み取りエラーが生じやすくなり、一方、光透過層とハードコート層の総厚が１５０μｍを越えると、開口数（ＮＡ）が０．８５の対物レンズを用いて、４０５ｎｍの波長λを有するレーザ光を記録層上に集束させる場合に、チルトマージンＴが著しく小さくなるという問題が生じる。
【０１０８】
本発明において、ハードコート層を設けることなく、光透過層が、光記録ディスクを保護する機能を有するように構成されていてもよい。この場合には、光透過層の表面によって、レーザ光の光入射面が構成され、光透過層の層厚は、７０ないし１５０μｍであることが好ましい。光透過層を、光記録ディスクを保護する機能を有するように構成することによって、ハードコート層を形成する工程をなくすことができ、光記録ディスクの製造工程を簡略化することができる。
【０１０９】
本発明において、光透過層の表面によって、レーザ光の光入射面が構成される場合には、光透過層は、その表面に傷が入るのを防止するために、光透過層に、光透過層を硬くするための成分として、たとえば、無機微粒子を含ませたり、分子量２０００未満の硬化性モノマーを多く含有させることが好ましい。光透過層に用いられる無機微粒子としては、たとえば、金属もしくは半金属の酸化物の微粒子が挙げられる。金属または半金属としては、例えば、Ｓｉ、Ｔｉ、Ａｌ、Ｚｎ、Ｉｎ、Ｓｎ、Ｓｂなどが挙げられる。また、酸化物、硫化物に代えて、Ｓｅ化物、Ｔｅ化物、窒化物、炭化物を用いることもできる。具体的には、たとえば、シリカ、アルミナ、ジルコニア、チタニアなどの微粒子が挙げられ、これらの中ではシリカ微粒子が好ましい。このような無機微粒子を光透過層に添加しておくことにより、光透過層の耐久磨耗性をより高めることができる。
【０１１０】
シリカ微粒子の中では、活性エネルギー線反応性基を有する加水分解性シラン化合物によって、表面修飾されたものが、好ましく用いられる。このような反応性シリカ微粒子は、光透過層を硬化させる際の活性エネルギー線照射によって、架橋反応を起こし、ポリマーマトリクス中に固体される。このような反応性シリカ微粒子の例は、特開平９−１００１１１号公報などに記載されており、特開平９−１００１１１号公報に記載された反応性シリカ微粒子は、本発明において、好ましく用いることができる。
【０１１１】
光透過層は、光透過性樹脂のシートを、接着剤を用いて、接着して、形成される場合には、光透過性樹脂のシートの表面耐久性を確保するために、光透過性樹脂に、無機微粒子が含まれることが好ましい。
【０１１２】
また、光透過層は、その表面に傷が入るのを防止するために、硬くするのではなく、逆に、より柔らかくし、柔軟性を持たせることによって、表面耐久性が確保されてもよい。
【０１１３】
本発明において、光透過層の表面によって、レーザ光が入射する光入射面が構成される場合には、光透過層は、その表面が、撥水性、撥油性および潤滑性の少なくとも１つを有していることが好ましく、好ましくは、活性エネルギー線硬化性のシリコーン系化合物および／またはフッ素系化合物を含んでいる。
【０１１４】
本発明において、好ましくは、光記録ディスクは、ハードコート層の表面上に形成された潤滑剤層を備え、潤滑剤層によって、レーザ光が入射する光入射面が構成されている。
【０１１５】
本発明において、潤滑剤層は、好ましくは、活性エネルギー線硬化性のシリコーン系化合物および／またはフッ素系化合物を主成分として含んでいる。潤滑剤層に含まれる活性エネルギー線硬化性のシリコーン系化合物および／またはフッ素系化合物としては、ハードコート層を形成するためのハードコート剤組成物に含有させることができる活性エネルギー線硬化性のシリコーン系化合物および／またはフッ素系化合物と同様な化合物を用いることができる。
【０１１６】
本発明において、好ましくは、潤滑剤層は、潤滑剤溶液を、未硬化のハードコート層の表面に、スピンコーティング法などによって、塗布して、潤滑剤溶液の塗膜を形成し、活性エネルギー線を照射して、ハードコート層と潤滑剤溶液の塗膜を同時に硬化させて、形成される。
【０１１７】
本発明において、潤滑剤層は、好ましくは、１ｎｍないし１００ｎｍの厚さを有するように、ハードコート層の表面上に形成される。
【０１１８】
本発明において、ハードコート層の表面上に、潤滑剤層が形成される場合には、ハードコート層が、活性エネルギー線硬化性のシリコーン系化合物および／またはフッ素系化合物を含んでいることは必ずしも必要でない。
【０１１９】
本発明において、ハードコート層が設けられていない場合には、好ましくは、光記録ディスクは、光透過層の表面上に形成された潤滑剤層を備え、潤滑剤層によって、レーザ光が入射する光入射面が構成されている。
【０１２０】
本発明において、ハードコート層が設けられず、光透過層の表面上に、潤滑剤層が形成される場合には、光透過層が、活性エネルギー線硬化性のシリコーン系化合物および／またはフッ素系化合物を含んでいることは必ずしも必要でない。
【０１２１】
本発明において、以上のような構成を有する光記録ディスクに対して、保存試験および擦り試験が行われて、その後に、レーザ光が入射する光入射面に対するトリオレインの接触角が測定される。
【０１２２】
本発明においては、まず、光記録ディスクが、温度８０℃、相対湿度８５％の環境下において、５０時間にわたり、保持されて、保存試験が実行される。
【０１２３】
次いで、セルロースを主成分として含む自己接着型の長繊維不織布に、エタノールを含ませ、エタノールを含ませた自己接着型の長繊維不織布を、レーザー光が入射する光入射面に、荷重４．９Ｎ±１．０Ｎ／ｃｍ２の圧力で押圧し、自己接着型の長繊維不織布と、レーザ光が入射する光入射面とを、１０往復にわたって、相対的に移動させて、光記録ディスクの表面が、自己接着型の長繊維不織布で擦られて、擦り試験が実行される。
【０１２４】
本発明での試験は、保存試験および擦り試験を組み合わせて、実際の使用環境において、光記録ディスクが、長期間にわたって、繰り返し、使用され、あるいは、長期間にわたって、保存された場合を想定したものであり、実際の使用環境での長期間の使用または保存後における光記録ディスクの信頼性を確かめるものである。
【０１２５】
こうして、光記録ディスクに対して、保存試験および擦り試験が行われた後に、レーザ光が入射する光入射面に、トリオレインが滴下され、光記録ディスクの表面に対するトリオレインの接触角が測定される。
【０１２６】
本発明において、光記録ディスクの光入射面、すなわち、光透過層の表面、ハードコート層の表面あるいは潤滑剤層の表面は、温度８０℃、相対湿度８５％の環境下に、５０時間にわたって、光記録ディスクを保存した後に、エタノールを含ませた自己接着型の長繊維不織布で、１０往復にわたって、光透過層の表面、ハードコート層の表面あるいは潤滑剤層の表面を擦り、この後に、光透過層の表面、ハードコート層の表面あるいは潤滑剤層の表面に、トリオレインを滴下したときに、光透過層の表面、ハードコート層の表面あるいは潤滑剤層の表面に対するトリオレインの接触角が３８°以上になるような表面特性を有している。
【０１２７】
本発明者の研究によれば、光透過層の表面、ハードコート層の表面あるいは潤滑剤層の表面に対するトリオレインの接触角が３８°以上である場合には、光入射面である光透過層の表面、ハードコート層の表面あるいは潤滑剤層の表面に付着した指紋等による汚れ物質によって、トラッキング制御特性が実質的な悪影響を受けることがないことが見出されており、このような場合には、光入射面である光透過層の表面、ハードコート層の表面あるいは潤滑剤層の表面に、汚れ物質が付着しても、表面に付着した汚れ物質の影響を受けることなく、光記録ディスクに、データを記録し、光記録ディスクから、データを読み出すことが可能になる。
【０１２８】
さらに、本発明においては、温度８０℃、相対湿度８５％の環境下に、５０時間にわたって、保存した後に、エタノールを含ませた自己接着型の長繊維不織布で、１０往復にわたって、光透過層の表面、ハードコート層の表面あるいは潤滑剤層の表面を擦り、この後に、レーザ光の光入射面に対するトリオレインの接触角が３８°以上であるような表面特性を有しているから、光記録ディスクを、、にわたって、繰り返し、使用し、あるいは、保存した後に、光記録ディスクの表面に汚れ物質が付着した場合にも、表面に付着した汚れ物質の影響を受けることなく、光記録ディスクに、データを記録し、光記録ディスクから、データを読み出すことが可能になる。
【０１２９】
【発明の実施の形態】
以下、添付図面に基づいて、本発明の好ましい実施態様につき、詳細に説明を加える。
【０１３０】
図１は、本発明の好ましい実施態様にかかる光記録ディスクの略斜視図であり、図２には、図１のＡで示される部分の略拡大断面図である。
【０１３１】
図１に示されるように、本実施態様にかかる光記録ディスク１は、円板上をなし、図１および図２において、矢印で示される方向から、レーザ光が照射されるように構成されている。
【０１３２】
図２に示されるように、本実施態様にかかる光記録ディスク１は、基板２と、基板２の表面上に形成された反射層３と、反射層３の表面上に形成された第二の誘電体層４と、第二の誘電体層４の表面上に形成され、相変化膜によって形成された記録層５と、記録層５の表面上に形成された第一の誘電体層６と、第一の誘電体層６の表面上に形成された光透過層７と、光透過層７の表面上に形成されたハードコート層８と、ハードコート層８の表面上に形成された潤滑剤層９を備えている。
【０１３３】
基板２は、光記録ディスク１の機械的な支持体として、機能するものである。
【０１３４】
基板２を形成するための材料は、光記録ディスク１の支持体として機能することができれば、とくに限定されるものではなく、基板２は、たとえば、ガラス、セラミックス、樹脂などによって、形成することができる。これらのうち、成形の容易性の観点から、樹脂が好ましく使用される。このような樹脂としては、ポリカーボネート樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂などが挙げられる。これらの中でも、加工性、光学特性などの点から、ポリカーボネート樹脂が、とくに好ましく、本実施態様においては、基板２は、ポリカーボネート樹脂によって形成されている。
【０１３５】
本実施態様においては、基板２は、約１．１ｍｍの厚さを有している。
【０１３６】
本実施態様においては、レーザ光は、基板２とは反対側に位置する光透過層７を介して、照射されるから、基板２が、光透過性を有していることは必ずしも必要でない。
【０１３７】
図２に示されるように、基板２の表面には、交互に、グルーブ２ａおよびランド２ｂが形成されている。基板２の表面に形成されたグルーブ２ａおよび／またはランド２ｂは、データを記録する場合およびデータを再生する場合において、レーザ光のガイドトラックとして、機能する。
【０１３８】
グルーブ２ａの深さは、とくに限定されるものではないが、λ／（８ｎ）ないしλ／（４ｎ）（λは、レーザ光の波長であり、ｎは、後述する光透過層の屈折率である。）に設定することが好ましく、グルーブ２ａのピッチは、とくに限定されるものではないが、０．２μｍないし０．４μｍに設定することが好ましい。
【０１３９】
図２に示されるように、基板２の表面上には、反射層３が形成されている。
【０１４０】
反射層３は、光透過層７を介して、照射されるレーザ光を反射し、再び、光透過層７から出射させる役割を果たし、通常、１０ないし３００ｎｍ程度の厚さを有している。
【０１４１】
反射層３の厚さは、とくに限定されるものではないが、１０ｎｍないし３００ｎｍであることが好ましく、２０ｎｍないし２００ｎｍであることが、とくに好ましい。
【０１４２】
反射層３を形成するための材料は、レーザ光を反射できればよく、とくに限定されるものではなく、Ｍｇ、Ａｌ、Ｔｉ、Ｃｒ、Ｆｅ、Ｃｏ、Ｎｉ、Ｃｕ、Ｚｎ、Ｇｅ、Ａｇ、Ｐｔ、Ａｕなどによって、反射層３を形成することができる。これらのうち、高い反射率を有しているＡｌ、Ａｕ、Ａｇ、Ｃｕ、または、ＡｇとＣｕとの合金などのこれらの金属の少なくとも１つを含む合金などの金属材料が、反射層３を形成するために、好ましく用いられる。
【０１４３】
反射層３は、たとえば、反射層１２の構成元素を含む化学種を用いた気相成長法によって、形成することができる。気相成長法としては、真空蒸着法、スパッタリング法などが挙げられる。
【０１４４】
反射層３は、レーザ光を用いて、記録層５に記録されたデータを再生するときに、多重干渉効果によって、記録部と未記録部との反射率の差を大きくして、高い再生信号（Ｃ／Ｎ比）を得るために、設けられている。
【０１４５】
図２に示されるように、反射層３の表面上には、第二の誘電体層４が形成されている。
【０１４６】
第二の誘電体層４は、第一の誘電体層６とともに、記録層５を機械的、化学的に保護するとともに、光学特性を調整する機能を有している。
【０１４７】
第二の誘電体層は、Ｓｉ、Ｚｎ、Ａｌ、Ｔａ、Ｔｉ、Ｃｏ、Ｚｒ、Ｐｂ、Ａｇ、Ｚｎ、Ｓｎ、Ｃａ、Ｃｅ、Ｖ、Ｃｕ、Ｆｅ、Ｍｇよりなる群から選ばれる少なくとも一種の金属を含む酸化物、窒化物、硫化物、フッ化物、あるいは、これらの複合物から形成されることが好ましい。
【０１４８】
第二の誘電体層４は、たとえば、第二の誘電体層４の構成元素を含む化学種を用いた気相成長法によって、反射層３の表面上に形成することができる。気相成長法としては、真空蒸着法、スパッタリング法などが挙げられる。
【０１４９】
図２に示されるように、第二の誘電体層４の表面上には、記録層５が形成されている。
【０１５０】
記録層５は、相変化膜によって形成され、Ｇｅ−Ｓｂ−Ｔｅ、Ｉｎ−Ｓｂ−Ｔｅ、Ｓｎ−Ｓｅ−Ｔｅ、Ｇｅ−Ｔｅ−Ｓｎ、Ｉｎ−Ｓｅ−Ｔｌ、Ｉｎ−Ｓｂ−Ｔｅなどを含んでいる。
【０１５１】
記録層５は、記録層５の構成元素を含む化学種を用いた気相成長法によって、形成することができる。気相成長法としては、真空蒸着法、スパッタリング法などが挙げられる。
【０１５２】
記録層５は、通常、３ないし５０ｎｍ程度の厚さを有するように形成される。
【０１５３】
図２に示されるように、記録層５の表面上には、第一の誘電体層６が形成されている。
【０１５４】
第一の誘電体層６は、たとえば、第一の誘電体層６の構成元素を含む化学種を用いた気相成長法によって、形成することができる。気相成長法としては、真空蒸着法、スパッタリング法などが挙げられる。
【０１５５】
第一の誘電体層は、Ｓｉ、Ｚｎ、Ａｌ、Ｔａ、Ｔｉ、Ｃｏ、Ｚｒ、Ｐｂ、Ａｇ、Ｚｎ、Ｓｎ、Ｃａ、Ｃｅ、Ｖ、Ｃｕ、Ｆｅ、Ｍｇよりなる群から選ばれる少なくとも一種の金属を含む酸化物、窒化物、硫化物、フッ化物、あるいは、これらの複合物から形成されることが好ましい。
【０１５６】
第一の誘電体層６と第二の誘電体層４は、互いに同じ誘電体材料によって形成されていてもよいが、異なる誘電体材料によって形成されていてもよい。さらに、第一の誘電体層６および第二の誘電体層４の少なくとも一方が、複数の誘電体膜からなる多層構造であってもよい。
【０１５７】
図２に示されるように、第一の誘電体層６の表面上には、光透過層７が形成されている。
【０１５８】
光透過層７は、その内部を、記録用および／または再生用のレーザ光が透過する層である。。
【０１５９】
光透過層７を形成するための材料としては、光学的に透明で、使用されるレーザ光の波長領域である３９０ないし４２０ｎｍでの光学吸収や反射が少なく、複屈折が小さいことが要求され、スピンコーティング法などによって、光透過層７が形成される場合には、紫外線硬化型樹脂、電子線硬化型樹脂、熱硬化型樹脂などが、光透過層７を形成するために用いられ、紫外線硬化型樹脂、電子線硬化型樹脂などの活性エネルギー線硬化型樹脂が、とくに好ましく、使用される。
【０１６０】
光透過層７は、第一の誘電体層６の表面に、光透過性樹脂によって形成されたシートを、接着剤を用いて、接着することによって、形成されてもよい。
【０１６１】
光透過層７の膜厚は、スピンコーティング法により、光透過層７を形成する場合には、１ないし１５０μｍが好ましく、光透過性樹脂によって形成されたシートを、接着剤を用いて、第一の誘電体層６の表面に接着して、光透過層７を形成する場合には５０ないし１５０μｍが好ましい。
【０１６２】
図２に示されるように、光透過層７の表面上には、ハードコート層８が形成されている。
【０１６３】
ハードコート層８は、光記録ディスク１を保護し、カートリッジに収容することなく、光記録ディスク１を使用可能にする機能を有している。
【０１６４】
本実施態様においては、ハードコート層８は、活性エネルギー線硬化性樹脂と、１００ｎｍ以下の平均粒子径を有する無機微粒子を含むハードコート剤組成物が、スピンコーティング法によって、光透過層７の表面に塗布されて、塗膜が形成され、塗膜に、活性エネルギー線が照射されて、ハードコート剤組成物層が硬化され、形成される。
【０１６５】
ハードコート層８を形成するために用いられる活性エネルギー線硬化性樹脂は、（メタ）アクリロイル基、ビニル基およびメルカプト基よりなる群から選ばれる少なくとも１つの活性基を有する化合物であれば、とくに限定されるものではない。
【０１６６】
ハードコート層８は、透明性を確保するために、５ｎｍ以上、１００ｎｍ以下の平均粒子径を有する無機微粒子、好ましくは、５ｎｍ以上、２０ｎｍ以下の平均粒子径を有する無機微粒子を含んでいる。
【０１６７】
ハードコート層８を形成するために用いられる無機微粒子としては、たとえば、金属もしくは半金属の酸化物の微粒子、または、金属もしくは半金属の硫化物の微粒子が挙げられる。金属または半金属としては、たとえば、Ｓｉ、Ｔｉ、Ａｌ、Ｚｎ、Ｚｒ、Ｉｎ、Ｓｎ、Ｓｂなどが挙げられる。また、酸化物、硫化物に代えて、Ｓｅ化物、Ｔｅ化物、窒化物、炭化物を用いることもできる。具体的には、たとえば、シリカ、アルミナ、ジルコニア、チタニアなどの微粒子が挙げられ、これらの中では、シリカ微粒子が好ましい。このような無機微粒子をハードコート剤組成物に添加しておくことにより、ハードコート層８の耐摩耗性をより高めることができる。
【０１６８】
図２に示されるように、ハードコート層８の表面上には、潤滑剤層９が形成されている。
【０１６９】
潤滑剤層９は活性エネルギー線硬化性のシリコーン系化合物および／またはフッ素系化合物を主成分として含んでいる。
【０１７０】
シリコーン系化合物としては、シリコーン系置換基と活性エネルギー線重合性の反応性基を含む化合物が挙げられ、フッ素系化合物としては、フッ素系置換基と活性エネルギー線重合性の反応性基を含む化合物が挙げられる。
【０１７１】
活性エネルギー線重合性の反応性基としては、（メタ）アクリロイル基、ビニル基およびメルカプト基などの活性エネルギー線ラジカル重合性反応性基や、環状エーテル基およびビニルエーテル基などの活性エネルギー線カチオン重合性反応性基が挙げられる。
【０１７２】
潤滑剤層９に含まれるシリコーン系化合物としては、シリコーン系の置換基を有する部位と、（メタ）アクリロイル基、ビニル基、メルカプト基、環状エーテル基及びビニルエーテル基の中から選択される少なくとも１つの反応性基とを有する化合物が挙げられ、たとえば、以下の一般式で示されるシリコーン系化合物が挙げられる。
Ｒ−〔Ｓｉ（ＣＨ３  ）２  Ｏ〕ｎ−Ｒ
Ｒ−〔Ｓｉ（ＣＨ３  ）２  Ｏ〕ｎ−Ｓｉ（ＣＨ３  ）３  
（ＣＨ３  ）３  ＳｉＯ−〔Ｓｉ（ＣＨ３  ）２  Ｏ〕ｎ−〔Ｓｉ（ＣＨ３  ）（Ｒ）Ｏ〕ｍ−Ｓｉ（ＣＨ３  ）３  
ここに、Ｒは、（メタ）アクリロイル基、ビニル基、メルカプト基、環状エーテル基およびビニルエーテル基よりなる群から選ばれる少なくとも１つの反応性基を含む置換基であり、ｎ、ｍは重合度である。
【０１７３】
潤滑剤層９に含まれるフッ素系化合物としては、フッ素系（メタ）アクリレート化合物が挙げられ、具体的には、２，２，３，３，３−ペンタフルオロプロピル（メタ）アクリレート、２，２，３，３−テトラフルオロプロピル（メタ）アクリレート、２，２，２−トリフルオロエチル（メタ）アクリレート、１Ｈ，１Ｈ，５Ｈ−オクタフルオロペンチル（メタ）アクリレート、３−（パーフルオロ−５−メチルヘキシル）−２−  ヒドロキシプロピル（メタ）アクリレート、２−（パーフルオロオクチル）エチルアクリレート、３−パーフルオロオクチル−２−ヒドロキシプロピル（メタ）アクリレート、２−（パーフルオロデシル）エチル（メタ）アクリレート、２−（パーフルオロ−９−メチルオクチル）エチル（メタ）アクリレート、３−（パーフルオロ−７−メチルオクチル）エチル（メタ）アクリレート、２−（パーフルオロ−９−メチルデシル）エチル（メタ）アクリレート、１Ｈ，１Ｈ，９Ｈ−ヘキサデカフルオロノニル（メタ）アクリレートなどのフッ化アクリレートが挙げられる。
【０１７４】
また、潤滑剤層９に含まれるフッ素系化合物としては、フッ素系置換基を有する部位と、環状エーテル基およびビニルエーテル基の中から選択される少なくとも１つの反応性基とを有する化合物が挙げられる。具体的には、３−（１Ｈ，１Ｈ−パーフルオロオクチロキシ）−１，２−エポキシプロパン、３−（１Ｈ，１Ｈ−パーフルオロノニロキシ）−１，２−エポキシプロパン、３−（１Ｈ，１Ｈ−パーフルオロデシロキシ）−１，２−エポキシプロパン、３−（１Ｈ，１Ｈ−パーフルオロウンデシロキシ）−１，２−エポキシプロパン、３−（１Ｈ，１Ｈ−パーフルオロテトラデシロキシ）−１，２−エポキシプロパン、３−（１Ｈ，１Ｈ−パーフルオロヘキサデシロキシ）−１，２−エポキシプロパン、１Ｈ，１Ｈ，６Ｈ，６Ｈ−パーフルオロ−１，６−ヘキサンジオールジグリシジルエーテル、１Ｈ，１Ｈ，８Ｈ，８Ｈ−パーフルオロ−１，８−オクタンジオールジグリシジルエーテル、１Ｈ，１Ｈ，９Ｈ，９Ｈ−パーフルオロ−１，９−ノナンジオールジグリシジルエーテル、１Ｈ，１Ｈ，１０Ｈ，１０Ｈ−パーフルオロ−１，１０−デカンジオールジグリシジルエーテル、１Ｈ，１Ｈ，１２Ｈ，１２Ｈ−パーフルオロ−１，１２−ドデカンジオールジグリシジルエーテル、アウジモント株式会社製「Ｆｏｍｂｒｉｎ  Ｚ  ＤＯＬ」（商品名：アルコール変性パーフルオロポリエーテル）のジグリシジルエーテルなどが挙げられる。
【０１７５】
潤滑剤層９は、１ｎｍないし１００ｎｍの厚さを有している。
【０１７６】
潤滑剤層９は、潤滑剤溶液を、未硬化のハードコート層８の表面に、スピンコーティング法などによって、塗布して、潤滑剤溶液の塗膜を形成し、活性エネルギー線を照射して、ハードコート層８と潤滑剤溶液の塗膜を同時に硬化させて、形成される。
【０１７７】
本実施態様においては、潤滑剤層９によって、光記録ディスク１のレーザ光が入射する光入射面が構成されており、潤滑剤層９の表面は、温度８０℃、相対湿度８５％の環境下で、５０時間にわたり、光記録ディスク１を保存した後に、エタノールを含ませた自己接着型の長繊維不織布で、１０往復にわたって、潤滑剤層９の表面を擦り、この後に、潤滑剤層９の表面に対するトリオレインの接触角が３８°以上になるような表面特性を有している。
【０１７８】
すなわち、まず、光記録ディスク１が、温度８０℃、相対湿度８５％の環境下で、５０時間にわたって、保存され、保存試験が実行される。
【０１７９】
次いで、セルロースを主成分として含む自己接着型の長繊維不織布に、エタノールを含ませ、エタノールを含ませた自己接着型の長繊維不織布を、レーザー光が入射する光入射面に、荷重４．９Ｎ±１．０Ｎ／ｃｍ２の圧力で押圧し、自己接着型の長繊維不織布と、レーザ光が入射する光入射面とを、１０往復にわたって、相対的に移動させて、潤滑剤層９の表面が、自己接着型の長繊維不織布で擦られて、擦り試験が実行される。
【０１８０】
本実施形態において、保存試験および擦り試験を組み合わせて行う試験は、実際の使用環境下で、光記録ディスク１が、長期間にわたって、繰り返し、使用され、あるいは、長期間にわたって、保存された場合を想定したものであり、実際の使用環境での長期間の使用または保存後における光記録ディスク１の信頼性を確かめるものである。
【０１８１】
本実施形態においては、こうして、保存試験および擦り試験が行われた後に、潤滑剤層９の表面に対するトリオレインの接触角が測定される。すなわち、温度２５℃、相対湿度５０％の雰囲気中で、潤滑剤層９の表面に、２．５μｌのトリオレインが滴下され、こうして、潤滑剤層９の表面に、トリオレインが滴下された後に、ＪＩＳ  Ｒ３２５７：１９９９に定められた静滴法にある水をトリオレインに代え、ＪＩＳ  Ｒ３２５７：１９９９に定められた静滴法に従って、潤滑剤層９の表面に対するトリオレインの接触角が測定される。
【０１８２】
本実施態様においては、潤滑剤層９は、こうして、温度８０℃、相対湿度８５％の環境下で、５０時間にわたり、光記録ディスク１を保存した後に、エタノールを含ませた自己接着型の長繊維不織布で、１０往復にわたって、潤滑剤層９の表面を擦り、この後に、潤滑剤層９の表面に対するトリオレインの接触角が３８°以上になるような表面特性を有している。
【０１８３】
本発明者の研究によれば、潤滑剤層９の表面に対するトリオレインの接触角が３８°以上である場合には、潤滑剤層９の表面に付着した指紋等による汚れ物質によって、トラッキング制御特性が実質的な悪影響を受けることがないことが見出されており、このような場合には、潤滑剤層９の表面に、汚れ物質が付着しても、表面に付着した汚れ物質の影響を受けることなく、光記録ディスク１に、データを記録し、光記録ディスク１から、データを読み出すことが可能になる。
【０１８４】
さらに、本実施形態においては、温度８０℃、相対湿度８５％の環境下に、５０時間にわたって、光記録ディスク１を保存した後に、エタノールを含ませた自己接着型の長繊維不織布で、１０往復にわたって、潤滑剤層９の表面を擦り、この後に、潤滑剤層９の表面に対するトリオレインの接触角が３８°以上であるような表面特性を有しているから、光記録ディスク１を、長期間にわたって、繰り返し、使用し、あるいは、長期間にわたって、保存した後に、光記録ディスク１の表面に汚れ物質が付着した場合にも、表面に付着した汚れ物質の影響を受けることなく、光記録ディスク１に、データを記録し、光記録ディスク１から、データを読み出すことが可能になる。
【０１８５】
図３は、本発明の別の好ましい実施態様にかかる光記録ディスクの略斜視図であり、図４は、図３のＢで示された部分の略拡大断面図である。
【０１８６】
図４に示されるように、本実施態様にかかる光記録ディスク１０は、基板２と、基板２の表面上に形成された反射層３と、反射層３の表面上に形成された第二の誘電体層４と、第二の誘電体層４の表面上に形成された記録層５と、記録層５の表面上に形成された第一の誘電体層６と、第一の誘電体層６の表面上に形成された光透過層７と、光透過層７の表面上に形成されたハードコート層８とを備え、図１および図２に示された光記録ディスク１とは異なり、ハードコート層８の表面上に、潤滑剤層は形成されていない。
【０１８７】
本実施態様にかかる光記録ディスク１０のハードコート層８は、活性エネルギー線硬化性樹脂および１００ｎｍ以下の平均粒子径を有する無機微粒子に加えて、活性エネルギー線硬化性のシリコーン系化合物および／またはフッ素系化合物を含んでいる。
【０１８８】
すなわち、本実施態様においては、ハードコート層８は、活性エネルギー線硬化性樹脂と、１００ｎｍ以下の平均粒子径を有する無機微粒子と、活性エネルギー線硬化性のシリコーン系化合物および／またはフッ素系化合物を含むハードコート剤組成物が、スピンコーティング法によって、光透過層７の表面に塗布されて、塗膜が形成され、塗膜に、活性エネルギー線が照射されて、ハードコート剤組成物層が硬化され、形成されている。
【０１８９】
ハードコート層８に含まれるシリコーン系化合物としては、シリコーン系置換基と活性エネルギー線重合性の反応性基を含む化合物が挙げられ、フッ素系化合物としては、フッ素系置換基と活性エネルギー線重合性の反応性基を含む化合物が挙げられる。
【０１９０】
活性エネルギー線重合性の反応性基としては、（メタ）アクリロイル基、ビニル基およびメルカプト基などの活性エネルギー線ラジカル重合性反応性基や、環状エーテル基およびビニルエーテル基などの活性エネルギー線カチオン重合性反応性基が挙げられる。
【０１９１】
ハードコート層８に含まれるシリコーン系化合物としては、シリコーン系の置換基を有する部位と、（メタ）アクリロイル基、ビニル基、メルカプト基、環状エーテル基及びビニルエーテル基の中から選択される少なくとも１つの反応性基とを有する化合物が挙げられ、たとえば、以下の一般式で示される化合物が挙げられる。
Ｒ−〔Ｓｉ（ＣＨ３  ）２  Ｏ〕ｎ−Ｒ
Ｒ−〔Ｓｉ（ＣＨ３  ）２  Ｏ〕ｎ−Ｓｉ（ＣＨ３  ）３  
（ＣＨ３  ）３  ＳｉＯ−〔Ｓｉ（ＣＨ３  ）２  Ｏ〕ｎ−〔Ｓｉ（ＣＨ３  ）（Ｒ）Ｏ〕ｍ−Ｓｉ（ＣＨ３  ）３  
ここに、Ｒは、（メタ）アクリロイル基、ビニル基、メルカプト基、環状エーテル基およびビニルエーテル基よりなる群から選ばれる少なくとも１つの反応性基を含む置換基であり、ｎ、ｍは重合度である。
【０１９２】
ハードコート層８に含まれるフッ素系化合物としては、フッ素系（メタ）アクリレート化合物が挙げられ、具体的には、２，２，３，３，３−ペンタフルオロプロピル（メタ）アクリレート、２，２，３，３−テトラフルオロプロピル（メタ）アクリレート、２，２，２−トリフルオロエチル（メタ）アクリレート、１Ｈ，１Ｈ，５Ｈ−オクタフルオロペンチル（メタ）アクリレート、３−（パーフルオロ−５−メチルヘキシル）−２−  ヒドロキシプロピル（メタ）アクリレート、２−（パーフルオロオクチル）エチルアクリレート、３−パーフルオロオクチル−２−ヒドロキシプロピル（メタ）アクリレート、２−（パーフルオロデシル）エチル（メタ）アクリレート、２−（パーフルオロ−９−メチルオクチル）エチル（メタ）アクリレート、３−（パーフルオロ−７−メチルオクチル）エチル（メタ）アクリレート、２−（パーフルオロ−９−メチルデシル）エチル（メタ）アクリレート、１Ｈ，１Ｈ，９Ｈ−ヘキサデカフルオロノニル（メタ）アクリレートなどのフッ化アクリレートが挙げられる。
【０１９３】
ハードコート層８にに含まれるフッ素系化合物としては、フッ素系置換基を有する部位と、環状エーテル基およびビニルエーテル基の中から選択される少なくとも１つの反応性基とを有する化合物が挙げられる。具体的には、３−（１Ｈ，１Ｈ−パーフルオロオクチロキシ）−１，２−エポキシプロパン、３−（１Ｈ，１Ｈ−パーフルオロノニロキシ）−１，２−エポキシプロパン、３−（１Ｈ，１Ｈ−パーフルオロデシロキシ）−１，２−エポキシプロパン、３−（１Ｈ，１Ｈ−パーフルオロウンデシロキシ）−１，２−エポキシプロパン、３−（１Ｈ，１Ｈ−パーフルオロテトラデシロキシ）−１，２−エポキシプロパン、３−（１Ｈ，１Ｈ−パーフルオロヘキサデシロキシ）−１，２−エポキシプロパン、１Ｈ，１Ｈ，６Ｈ，６Ｈ−パーフルオロ−１，６−ヘキサンジオールジグリシジルエーテル、１Ｈ，１Ｈ，８Ｈ，８Ｈ−パーフルオロ−１，８−オクタンジオールジグリシジルエーテル、１Ｈ，１Ｈ，９Ｈ，９Ｈ−パーフルオロ−１，９−ノナンジオールジグリシジルエーテル、１Ｈ，１Ｈ，１０Ｈ，１０Ｈ−パーフルオロ−１，１０−デカンジオールジグリシジルエーテル、１Ｈ，１Ｈ，１２Ｈ，１２Ｈ−パーフルオロ−１，１２−ドデカンジオールジグリシジルエーテル、アウジモント株式会社製「Ｆｏｍｂｒｉｎ  Ｚ  ＤＯＬ」（商品名：アルコール変性パーフルオロポリエーテル）のジグリシジルエーテルなどが挙げられる。
【０１９４】
本実施態様においては、ハードコート層８は、こうして、温度８０℃、相対湿度８５％の環境下で、５０時間にわたり、光記録ディスク１０を保存した後に、エタノールを含ませた自己接着型の長繊維不織布で、１０往復にわたって、ハードコート層８の表面を擦り、この後に、ハードコート層８の表面に対するトリオレインの接触角が３８°以上になるような表面特性を有している。
【０１９５】
本発明者の研究によれば、ハードコート層８の表面に対するトリオレインの接触角が３８°以上である場合には、ハードコート層８の表面に付着した指紋等による汚れ物質によって、トラッキング制御特性が実質的な悪影響を受けることがないことが見出されており、このような場合には、ハードコート層８の表面に、汚れ物質が付着しても、表面に付着した汚れ物質の影響を受けることなく、光記録ディスク１０に、データを記録し、光記録ディスク１０から、データを読み出すことが可能になる。
【０１９６】
さらに、本実施形態においては、温度８０℃、相対湿度８５％の環境下に、５０時間にわたって、光記録ディスク１０を保存した後に、エタノールを含ませた自己接着型の長繊維不織布で、１０往復にわたって、ハードコート層８の表面を擦り、この後に、ハードコート層８の表面に対するトリオレインの接触角が３８°以上であるような表面特性を有しているから、光記録ディスク１０を、長期間にわたって、繰り返し、使用し、あるいは、長期間にわたって、保存した後に、光記録ディスク１０の表面に汚れ物質が付着した場合にも、表面に付着した汚れ物質の影響を受けることなく、光記録ディスク１０に、データを記録し、光記録ディスク１０から、データを読み出すことが可能になる。
【０１９７】
【実施例】
以下、本発明の効果をより明瞭なものとするため、実施例を掲げる。
【０１９８】
実施例１
１．１ｍｍの厚さおよび１２０ｍｍの直径を有し、一方の表面に、グルーブおよびランドが形成されたディスク状のポリカーボネート基板を用意し、ポリカーボネート基板のグルーブおよびランドが形成された表面に、９８：１：１の原子比で、Ａｌ、ＰｄおよびＣｕを含み、１００ｎｍの厚さを有する反射層を、スパッタリング法により形成した。
【０１９９】
グルーブの深さは，４０５ｎｍの波長λのレーザ光の光路長で表わして、λ／６としたし、オングルーブ記録方式における記録トラックピッチは０．３２μｍとした。
【０２００】
次いで，反射層の表面に、Ａｌ２Ｏ３からなるターゲットを用いて、スパッタリング法により、２０ｎｍの厚さを有する第二の誘電体層を形成し、さらに、第二の誘電体層の表面に、相変化材料からなる合金ターゲットを用いて、スパッタリング法により、１２ｎｍの厚さを有する記録層を形成した。記録層の組成は、原子比で、Ｓｂ７４Ｔｅ１８（Ｇｅ７Ｉｎ１）とした。
【０２０１】
次いで、記録層の表面に、ＺｎＳとＳｉＯ２の混合物よりなるターゲットを用いて、スパッタリング法により、１３０ｎｍの厚さを有する第一の誘電体層を形成した。ＺｎＳとＳｉＯ２の混合物中のＺｎＳとＳｉＯ２のモル比率は、８０：２０であった。
【０２０２】
さらに、第一の誘電体層の表面に、以下の組成を有するラジカル重合性の紫外線硬化型樹脂を、スピンコーティング法により、塗布して、塗膜を形成し、形成された塗膜に紫外線を照射して、硬化させ、９８ｎｍの厚さを有する光透過層を形成した。
【０２０３】
2005011443.tif 000011
ここに、ウレタンアクリレートオリゴマーとしては、三菱レイヨン株式会社製「ダイヤビームＵＫ６０３５」（商品名）を用い、イソシアヌル酸ＥＯ変性トリアクリレートとしては、東亞合成化学工業株式会社製の「アロニックスＭ３１５」（商品名）、イソシアヌル酸ＥＯ変性ジアクリレートとしては、東亞合成化学工業株式会社製「アロニックスＭ２１５」（商品名）を用いた。
【０２０４】
次いで、光透過層上に、以下の組成を有する紫外線／電子線硬化型ハードコート剤を、スピンコーティング法により、塗布して、塗膜を形成し、大気中で、３分間にわたって、６０℃に加熱することによって、塗膜中の希釈溶剤を除去し、未硬化のハードコート層を形成した。
【０２０５】
2005011443.tif 000012
ここに、反応性基修飾コロイダルシリカは、分散媒として、プロピレングリコールモノメチルエーテルアセテートを用い、不揮発分は４０重量％であった。
【０２０６】
次いで、９９．７５重量部のフッ素系溶剤フロリナート（住友スリーエム株式会社製「ＦＣ−７７」（商品名））に対して、以下の化合物を加え、潤滑剤溶液を調製した．
2005011443.tif 000013
こうして調製した潤滑剤溶液を、未硬化のハードコート層上に、スピンコーティング法により、塗布して、塗膜を形成し、形成された塗膜を、６０℃で、３分間にわたって、乾燥し、未硬化の潤滑剤層を形成した。なお、２−（パーフルオロ−３，６，９−トリオキサトリデカノイルオキシ）エチルメタクリレートは、２−ヒドロキシエチルメタクリレートを、パーフルオロ−３，６，９−トリオキサトリデカン酸を用いて、常法に従って、エステル化することにより得た。
【０２０７】
次いで，窒素気流下で、未硬化のハードコート層と未硬化の潤滑剤層に、電子線を照射して、ハードコート層と潤滑剤層とを同時に硬化させた。電子線照射装置としては、ウシオ電機株式会社製「ＭｉｎＥＢ」（商品名）を用い、電子線加速電圧を５０ｋＶ、照射線量を５Ｍｒａｄとした。電子線照射雰囲気中の酸素濃度は８０ｐｐｍであった。
【０２０８】
硬化後のハードコート層の膜厚は３．２μｍ、潤滑剤層の膜厚は約２５ｎｍであった。ここに、潤滑剤層の膜厚は、パーフルオロポリエーテル（ダイキン工業株式会社製「デムナム」（商品名））を標準物質として、蛍光Ｘ線分析（ＸＲＦ）により測定した。
【０２０９】
こうして、ハードコート層および潤滑剤層が形成された光記録ディスクサンプル＃１を作製し、同一の組成を有する光記録ディスクサンプルをもう１枚作製し、計２枚の光記録ディスクサンプル＃１を準備した。
【０２１０】
実施例２
以下の組成を有する潤滑剤溶液を用いた点を除き、実施例１と同様にして、２枚の光記録ディスクサンプル＃２を作製した。
【０２１１】
2005011443.tif 000014
実施例３
実施例１と同様にして、ポリカーボネート基板のグルーブおよびランドが形成された表面上に、反射層、第二の誘電体層、記録層、第一の誘電体層および光透過層を形成した。
【０２１２】
次いで、光透過層上に、以下の組成を有する紫外線／電子線硬化型ハードコート剤を、スピンコーティング法により、塗布して、塗膜を形成し、大気中で、３分間にわたり、６０℃に加熱することによって、塗膜中の希釈溶剤を除去し、さらに、塗膜に紫外線を照射して、硬化させ、ハードコート層を形成した。
【０２１３】
2005011443.tif 000015
ここに、反応性基修飾コロイダルシリカは、分散媒として、プロピレングリコールモノメチルエーテルアセテートを用い、不揮発分は４０重量％であった。
こうして、２枚の光記録ディスクサンプル＃３を作製した。
【０２１４】
実施例４
実施例１と同様にして、ポリカーボネート基板のグルーブおよびランドが形成された表面上に、反射層、第二の誘電体層、記録層、第一の誘電体層および光透過層を形成した。
【０２１５】
次いで、光透過層上に、以下の組成を有する紫外線／電子線硬化型ハードコート剤を、スピンコーティング法により、塗布して、塗膜を形成し、大気中で、３分間にわたり、６０℃に加熱することによって、塗膜中の希釈溶剤を除去し、さらに、塗膜に紫外線を照射して、硬化させ、ハードコート層を形成した。
【０２１６】
2005011443.tif 000016
ここに、反応性基修飾コロイダルシリカは、分散媒として、プロピレングリコールモノメチルエーテルアセテートを用い、不揮発分は４０％重量部であった。
こうして、２枚の光記録ディスクサンプル＃４を作製した。
【０２１７】
比較例１
実施例１と同様にして、ポリカーボネート基板のグルーブおよびランドが形成された表面上に、反射層、第二の誘電体層、記録層、第一の誘電体層および光透過層を形成した。
【０２１８】
次いで、光透過層上に、以下の組成を有する紫外線／電子線硬化型ハードコート剤を、スピンコーティング法により、塗布して、塗膜を形成し、大気中で、３分間にわたり、６０℃に加熱することによって、塗膜中の希釈溶剤を除去し、さらに、塗膜に紫外線を照射して、硬化させ、ハードコート層を形成した。
【０２１９】
2005011443.tif 000017
ここに、反応性基修飾コロイダルシリカは、分散媒として、プロピレングリコールモノメチルエーテルアセテートを用い、不揮発分は４０重量％であった。
こうして、２枚の光記録ディスクサンプル＃５を作製した。
【０２２０】
［ディスクサンプルの保存試験］
光記録ディスクサンプル＃１ないし＃５の各２枚ずつ、計１０枚の光記録ディスクサンプルを、温度８０℃、相対湿度８５％の環境下において、５０時間にわたり、保持し、保存試験を実行した。
【０２２１】
［ディスクサンプルの表面に対する擦り試験］
保存試験が行われた光記録ディスク＃１ないし＃５の表面を、エタノールを含ませた自己接着型の長繊維不織布で、１０往復にわたって、擦り、擦り試験を実行した。すなわち、セルロースを主成分として含む旭化成株式会社製の自己接着型の長繊維不織布「ベンコットリントフリーＣＴ−８」（商品名）に、光記録ディスクサンプル＃１ないし＃５の表面との接触部分を中心として、１．０ｍｌのエタノールを、スポイトで滴下し、こうしてエタノールを含ませた自己接着型の長繊維不織布を、光記録ディスクサンプル＃１ないし＃５の表面に、荷重４．９Ｎ±１．０Ｎ／ｃｍ２の圧力で押圧し、自己接着型の長繊維不織布と、光記録ディスクサンプル＃１ないし＃５の表面とを１０往復にわたって、相対的に移動させることにより、光記録ディスクサンプル＃１ないし＃５の表面を、自己接着型の長繊維不織布で擦った。ここに、セルロースを主成分として含むとは、実質的にセルロース以外の原料を含まないことを意味し、具体的には、長繊維不織布の９５％以上がセルロースからなることをいう。
【０２２２】
［光記録ディスクサンプルの表面に対するトリオレインの接触角の測定］
保存試験および擦り試験が行われた２枚の光記録ディスクサンプル＃１の一方につき、その表面に、温度２５℃、相対湿度５０％の雰囲気中で、和光純薬工業株式会社のトリオレインを２．５μｌ滴下し、協和界面科学株式会社製の接触角計「ＣＡ−Ｄ」（商品名）を用いて、ＪＩＳ  Ｒ３２５７：１９９９に定められた静滴法にある水をトリオレインに代え、ＪＩＳ  Ｒ３２５７：１９９９に定められた静滴法に従って、光記録ディスクサンプル＃１の表面に対するトリオレインの接触角を測定した。
【０２２３】
測定結果は、表１に示されている。
【０２２４】
同様に、保存試験および擦り試験後の光記録ディスクサンプル＃２ないし＃５につき、光ディスクサンプルの表面に対するトリオレインの接触角を測定した。
【０２２５】
測定結果は、表１に示されている。
【０２２６】
【表１】
2005011443.tif 000018
［ディスクサンプルに対するトラッキング制御試験］
光記録ディスクサンプルの表面に対するトリオレインの接触角の測定を行う一方で、保存試験および擦り試験が行われた２枚の光記録ディスクサンプル＃１の他方につき、その表面に人工指紋液を付着させ、こうして、光記録ディスクサンプル＃１の表面に人の指紋等による汚れ物質が付着した状況を再現し、この状態で、光記録ディスクサンプル＃１に対し、トラッキング制御試験を実行して、正常なトラッキングが可能であるか否かを試験した。
【０２２７】
人工指紋液を付着するにあたっては、まず、微粒子状物質として、０．４重量部のＪＩＳ  Ｚ８９０１に定められた試験用粉体１第１１種（中位径：１．６ないし２．３μｍ）の関東ロームと、分散媒として、１重量部のトリオレインと、希釈剤として、１０重量部のメトキシプロパノールとを混合、攪拌して，人工指紋液を調製した。
【０２２８】
次いで、人工指紋液を、マグネティックスターラーを用いて、攪拌しながら、約１ｍｌを採取し、１．１ｍｍの厚さおよび１２０ｍｍの直径を有するポリカーボネート基板上に、スピンコーティング法により、塗布して、塗膜を形成した。
【０２２９】
塗膜が形成された基板を、６０℃で、３分間にわたり、加熱して、塗膜中の不要な希釈溶剤であるメトキシプロパノールを完全に除去した。
【０２３０】
次いで、直径１２ｍｍのシリコーンゴム栓の端面を、ＪＩＳ  Ｚ８９０１に定められたＡＡ２４０の研磨紙と同等の性能を有する＃２４０の研磨紙を用いて、一様に研磨して、擬似指紋転写材を作製した。
【０２３１】
こうして得られた擬似指紋転写材の研磨された端面を、擬似指紋パターン転写用の原版に、荷重２９Ｎで、１０秒間にわたって、押し当てて、人工指紋液を、擬似指紋転写材の端面に付着させた。
【０２３２】
次いで、光記録ディスクサンプル＃１の中心から半径方向に４０ｍｍの位置にある潤滑剤層の表面に、人工指紋液が付着された擬似指紋転写材の端面を、荷重２９Ｎで、１０秒間にわたり、押し当てて、潤滑剤層の表面に、人工指紋液を転写した。
【０２３３】
こうして、光記録ディスクサンプル＃１の表面に人工指紋液を付着させ、光記録ディスクに人の指紋が付着した状況を再現した。
【０２３４】
次いで、人工指紋液を付着させた光記録ディスクサンプル＃１を、パルステック工業株式会社製の光記録媒体評価装置「ＤＤＵ１０００」（商品名）にセットし、波長が４０５ｎｍの青色レーザ光を、光記録ディスクサンプルに刻まれたガイドトラックの再生用レーザ光として用い、ＮＡ（開口数）が０．８５の対物レンズを用いて、レーザ光を、光透過層を介して、集光し、以下の条件で、光記録ディスクサンプルの中心から半径方向の４０ｍｍに位置するトラックに、レーザ光を追従させるように、トラッキング制御を試み、正常なトラッキング制御が可能であるか否かを判定した。
【０２３５】
線速度：５．３ｍ／秒
レーザーパワー：０．３０ｍＷ
トラッキングエラー信号生成方法：プッシュプル法
トラッキング制御を、３０秒間、行う試験を、５回にわたって、実行し、この間に、３回以上、トラックの追従ができなかったものを、正常なトラッキング制御が不可能であると判定した。
【０２３６】
試験結果は、表２に示されている。表２において、「○」は、正常なトラッキング制御が可能であった場合を示し、「×」は、正常なトラッキング制御が不可能であった場合を示している。
【０２３７】
同様に、保存試験および擦り試験が行われた光記録ディスクサンプル＃２ないし＃５につき、人工指紋液を付着させ、この後に、トラッキング制御試験を行った。
【０２３８】
測定結果は、表２に示されている。
【０２３９】
【表２】
2005011443.tif 000019
表１および表２に示されるように、光記録ディスクサンプルの表面に対するトリオレインの接触角が、それぞれ、７４．２°、４９．６°、４０．３°および３８．５°で、光記録ディスクサンプルの表面に対するトリオレインの接触角が３８°以上であった光記録ディスクサンプル＃１ないし＃４においては、光記録ディスクサンプルの表面に人工指紋液を付着させたときに、正常なトラッキング制御が可能であったのに対し、光記録ディスクサンプルの表面に対するトリオレインの接触角が１６．５°で、接触角が３８°未満であった光記録ディスクサンプル＃５においては、光記録ディスクサンプルの表面に人工指紋液を付着させたときに、正常なトラッキング制御が不可能であることが判明した。
【０２４０】
これは、光記録ディスクサンプル＃１においては、ハードコート層の表面に、活性エネルギー線硬化性のフッ素系化合物を主成分として含み、良好な保存特性を有する潤滑剤層が形成されているため、その結果、温度８０℃、相対湿度８５％の環境下で、５０時間にわたって、光記録ディスクサンプル＃１を保存した後に、エタノールを含ませた自己接着型の長繊維不織布で、１０往復にわたって、光記録ディスクサンプル＃１の表面を擦り、この後に、光記録ディスクサンプル＃１の表面に、人工指紋液を付着させた場合でも、光記録ディスクサンプル＃１の表面に、人工指紋液がほとんど付着することがなく、一方、光記録ディスクサンプル＃２においても、ハードコート層の表面に、活性エネルギー線硬化性のシリコーン化合物を主成分として含む潤滑剤層が形成されており、その結果、温度８０℃、相対湿度８５％の環境下に、５０時間にわたって、光記録ディスクサンプル＃２を保存した後に、エタノールを含ませた自己接着型の長繊維不織布で、１０往復にわたって、光記録ディスクサンプル＃２の表面を擦り、この後に、光記録ディスクサンプル＃２の表面に、人工指紋液を付着させた場合でも、人工指紋液の多くが、光記録ディスクサンプル＃２の表面に付着することがなく、その結果、光記録ディスクサンプル＃２の光入射面に付着した人工指紋液の影響を受けることなく、正常にトラッキング制御を実行することができたためと考えられる。
【０２４１】
また、光記録ディスクサンプル＃３および＃４においては、ハードコート層の表面に、潤滑剤を含む潤滑剤層は形成されていないが、ハードコート層自体が、潤滑剤を含んでいるため、温度８０℃、相対湿度８５％の環境下で、５０時間にわたり、光記録ディスクサンプル＃３および＃４を保存した後に、エタノールを含ませた自己接着型の長繊維不織布で、１０往復にわたって、光記録ディスクサンプル＃３および＃４の表面を擦り、この後に、光記録ディスクサンプル＃３の表面に、人工指紋液を付着させた場合においても、人工指紋液の多くが、光記録ディスクサンプル＃３および＃４の表面に付着することがなく、その結果、正常なトラッキング制御が可能であったのに対して、光記録ディスクサンプル＃５においては、ハードコート層の表面に、潤滑剤を含む潤滑剤層が形成されておらず、また、ハードコート層が潤滑剤を含んでいないため、温度８０℃、相対湿度８５％の環境下で、５０時間にわたり、光記録ディスクサンプル＃５を保存した後に、エタノールを含ませた自己接着型の長繊維不織布で、１０往復にわたって、光記録ディスクサンプル＃５の表面を擦り、この後に、光記録ディスクサンプル＃５の表面に、人工指紋液を付着させたときに、人工指紋液の多くが光記録ディスクサンプル＃５の表面に付着し、その結果、表面に付着した人工指紋液によって、光記録ディスクサンプル＃５のトラックの読み取りが妨げられ、正常なトラッキング制御ができなかったものと考えられる。
【０２４２】
光記録ディスクサンプル＃１ないし＃５の表面に付着させた人工指紋液は、人の汗や皮脂、すなわち、指紋を構成する液体と実質的に同じ物性を有しているから、人工指紋液に代えて、光記録ディスクサンプル＃１ないし＃５の光入射面に、指紋を付着させた場合にも、同様の結果が得られると考えられる。
【０２４３】
したがって、温度８０℃、相対湿度８５％の環境下で、５０時間にわたり、光記録ディスクを保存した後に、エタノールを含ませた自己接着型の長繊維不織布で、１０往復にわたって、光記録ディスクの表面を擦り、この後に、光記録ディスクの光入射面に、人の指紋等による汚れ物質を付着させた場合において、正常なトラッキング制御を可能とするためには、光記録ディスクの光入射面が、光記録ディスクの表面に対するトリオレインの接触角が３８°以上になるような表面特性を有している必要があることが判明した。
【０２４４】
上述のとおり、保存試験および擦り試験を組み合わせた試験は、実際の使用環境において、光記録ディスクが、長期間にわたって、繰り返し、使用され、あるいは、長期間にわたって、保存された場合を想定して試験されたものであるから、光記録ディスクの表面に対するトリオレインの接触角が３８°以上となるような表面特性を有する光記録ディスクサンプル＃１ないし＃４においては、実際の使用環境下で、その光入射面に、人の指紋等による汚れ物質が付着した場合にも、光入射面に付着した汚れ物質によって、光記録ディスクのトラックの読み取りが妨げられることがなく、正常に、トラッキング制御を実行し得ることが判明した。
【０２４５】
本発明は、以上の実施態様および実施例に限定されることなく、特許請求の範囲に記載された発明の範囲内で種々の変更が可能であり、それらも本発明の範囲内に包含されるものであることはいうまでもない。
【０２４６】
たとえば、図１および図２に示された実施態様においては、光記録ディスク１は、基板２と、基板２の表面上に形成された反射層３と、反射層３の表面上に形成された第二の誘電体層４と、第二の誘電体層４の表面上に形成され、相変化膜によって形成された記録層５と、記録層５の表面上に形成された第一の誘電体層６と、第一の誘電体層６の表面上に形成された光透過層７と、光透過層７の表面上に形成されたハードコート層８と、ハードコート層８の表面上に形成された潤滑剤層９を備え、図３および図４に示された実施態様においては、光記録ディスク１０は、基板２と、基板２の表面上に形成された反射層３と、反射層３の表面上に形成された第二の誘電体層４と、第二の誘電体層４の表面上に形成された記録層５と、記録層５の表面上に形成された第一の誘電体層６と、第一の誘電体層６の表面上に形成された光透過層７と、光透過層７の表面上に形成されたハードコート層８とを備えているが、光記録ディスク１が、基板２と、基板２の表面上に形成された反射層３と、反射層３の表面上に形成された第二の誘電体層４と、第二の誘電体層４の表面上に形成され、相変化膜によって形成された記録層５と、記録層５の表面上に形成された第一の誘電体層６と、第一の誘電体層６の表面上に形成された光透過層７と、光透過層７の表面上に形成されたハードコート層８と、ハードコート層８の表面上に形成された潤滑剤層９を備え、光記録ディスク１０が、基板２と、基板２の表面上に形成された反射層３と、反射層３の表面上に形成された第二の誘電体層４と、第二の誘電体層４の表面上に形成された記録層５と、記録層５の表面上に形成された第一の誘電体層６と、第一の誘電体層６の表面上に形成された光透過層７と、光透過層７の表面上に形成されたハードコート層８とを備えていることは必ずしも必要でなく、相変化膜によって形成された記録層５に代えて、モノメチンシアニン系色素や、ポルフィリン系色素などの有機色素を含む記録層を備えていてもよく、さらには、Ｓｉ、Ｇｅ、Ｓｎ、Ｍｇ、Ｉｎ、Ｚｎ、ＢｉおよびＡｌよりなる群から選ばれる元素を主成分として含む第一の記録層と、Ｃｕを主成分として含み、第一の記録層の近傍に設けられた第二の記録層を備えていてもよい。
【０２４７】
また、図１および図２に示された実施態様ならびに図３および図４に示された実施形態においては、光記録ディスク１、１０は、ハードコート層８を備えているが、ハードコート層８を設けることなく、ハードコート剤組成物を含む光透過層７を形成し、光透過層７によって、光記録ディスクを保護するようにしてもよく、その場合には、光透過層７に、潤滑剤を含有させてもよいし、光透過層７の表面上に、潤滑剤層９を形成してもよい。
【０２４８】
【発明の効果】
本発明によれば、光記録ディスクのレーザ光の入射面に、指紋が付着した場合にも、トラッキング制御特性が低下することがなく、データを記録し、再生することができる光記録ディスクを提供することが可能になる。
【図面の簡単な説明】
【図１】図１は、本発明の好ましい実施態様にかかる光記録ディスクの略斜視図である。
【図２】図２は、図１のＡで示された部分の略拡大断面図である。
【図３】図３は、本発明の別の好ましい実施態様にかかる光記録ディスクの略斜視図である。
【図４】図４は、図３のＢで示された部分の略拡大断面図である。
【符号の説明】
１  光記録ディスク
２  基板
２ａ  グルーブ
２ｂ  ランド
３  反射層
４  第二の誘電体層
５  記録層
６  第一の誘電体層
７  光透過層
８  ハードコート層
９  潤滑剤層
１０  光記録ディスク
【図１】
2005011443.tif 000020
【図２】
2005011443.tif 000021
【図３】
2005011443.tif 000022
【図４】
2005011443.tif 000023